(57)【特許請求の範囲】
【請求項１】
下記一般式（１）で表されるカルボキシル基が酸不安定基により保護された構造を有する繰り返し単位（ａ１）を１種又は２種以上含有するベース樹脂［Ａ］と光酸発生剤［Ｂ］と架橋剤［Ｃ］と有機溶剤［Ｄ］を共に含み、架橋剤［Ｃ］がオキシラン環又はオキセタン環から選ばれる官能基を分子内に２つ以上有する化合物であるレジスト組成物を基板上に塗布し、塗布後加熱処理をして作製したレジスト膜を高エネルギー線で露光し、露光後加熱処理を施した後に、有機溶剤を含有する現像液によりレジスト膜の未露光部分を選択的に溶解させることを特徴とするネガ型パターン形成方法。
【化１】
0005626124.tif 000087
（式中、Ｒ1は水素原子又はメチル基を示す。Ｒ2、Ｒ3は酸不安定基を表す。ｋ0は０又は１であり、ｋ0が０の場合、ｋ1は０であり、かつＬ1は単結合を表す。ｋ0が１の場合、ｋ1は０又は１であり、ここでｋ1が０の場合、Ｌ1はヘテロ原子を含んでもよい炭素数１〜１２の鎖状、分岐状又は環状の２価の炭化水素基を表し、ｋ1が１の場合、Ｌ1はヘテロ原子を含んでもよい炭素数１〜１２の鎖状、分岐状又は環状の３価の炭化水素基を表す。）
【請求項２】
ベース樹脂［Ａ］が更に下記一般式（２）で表される構造の繰り返し単位（ａ２）を１種又は２種以上含むことを特徴とする請求項１に記載のパターン形成方法。
【化２】
0005626124.tif 000088
（式中、Ｒ4は水素原子又はメチル基を示す。Ｒ5は炭素数４〜１５の、水酸基、エーテル、ケトン、カルボン酸エステル、炭酸エステル、スルホン酸エステルから選ばれる少なくとも１つの構造を有する１価の環状炭化水素基である。）
【請求項３】
ベース樹脂［Ａ］が更に下記一般式（３）で表される構造の繰り返し単位（ａ３）を１種又は２種以上含むことを特徴とする請求項１又は２に記載のパターン形成方法。
【化３】
0005626124.tif 000089
（式中、Ｒ6は水素原子又はメチル基を表す。Ｒ7、Ｒ8はそれぞれ独立に水素原子、又は炭素数１〜１５の鎖状、分岐状又は環状の１価の炭化水素基を表す。Ｒ9は炭素数１〜２０の１価の炭化水素基を表す。ｋ2は１〜４の整数である。Ｌ2は炭素数２〜１６の鎖状、分岐状又は環状の（１＋ｋ2）価の炭化水素基を表す。）
【請求項４】
下記一般式（４）で表されるカルボキシル基が酸不安定基により保護された構造を有する繰り返し単位（ａ１）を１種又は２種以上含有するベース樹脂［Ａ］と光酸発生剤［Ｂ］と架橋剤［Ｃ］と有機溶剤［Ｄ］を共に含み、架橋剤［Ｃ］がオキシラン環又はオキセタン環から選ばれる官能基を分子内に２つ以上有する化合物であるレジスト組成物を基板上に塗布し、塗布後加熱処理をして作製したレジスト膜を高エネルギー線で露光し、露光後加熱処理を施した後に、有機溶剤を含有する現像液によりレジスト膜の未露光部分を選択的に溶解させることを特徴とするネガ型パターン形成方法。
【化４】
0005626124.tif 000090
（式中、Ｒ10〜Ｒ13のうち少なくとも一つが、下記一般式（５）
【化５】
0005626124.tif 000091
（式中、鎖線は結合手を示す。Ｒ14は水素原子、炭素数１〜１０の直鎖状、分岐状又は環状のアルキル基、炭素数２〜１０の直鎖状、分岐状又は環状のアルコキシアルキル基、又は炭素数１〜１０の直鎖状、分岐状又は環状のアシル基を表す。Ｒ15は酸不安定基を表す。Ｗ1は単結合又は炭素数１〜１０の（ｋ3＋２）価の炭化水素基を表す。ｋ3は０又は１である。）で表される官能基であり、その他はそれぞれ独立に、水素原子、炭素数１〜２０の直鎖状、分岐状又は環状のアルキル基、ハロゲン原子、炭素数１〜２０の直鎖状、分岐状又は環状のハロゲン化アルキル基、炭素数１〜２０の直鎖状、分岐状又は環状のアルコキシ基、炭素数２〜２０の直鎖状、分岐状又は環状のアルコキシアルキル基、炭素数２〜２０の直鎖状、分岐状又は環状のアルキルカルボニルオキシ基、炭素数７〜２０のアリールカルボニルオキシ基、炭素数１〜２０の直鎖状、分岐状又は環状のアルキルスルホニルオキシ基、炭素数６〜２０のアリールスルホニルオキシ基、炭素数２〜２０の直鎖状、分岐状又は環状のアルコキシカルボニル基、又は炭素数３〜２０の直鎖状、分岐状又は環状のアルコキシカルボニルアルキル基から選ばれ、Ｘ01、Ｘ02はそれぞれ独立に−ＣＨ2−又は−Ｏ−である。ｊは０又は１である。）
【請求項５】
下記一般式（６）で表されるカルボキシル基が酸不安定基により保護された構造を有する繰り返し単位（ａ１）を１種又は２種以上含有する開環メタセシス重合体水素添加物であるベース樹脂［Ａ］と光酸発生剤［Ｂ］と架橋剤［Ｃ］と有機溶剤［Ｄ］を共に含み、架橋剤［Ｃ］がオキシラン環又はオキセタン環から選ばれる官能基を分子内に２つ以上有する化合物であるレジスト組成物を基板上に塗布し、塗布後加熱処理をして作製したレジスト膜を高エネルギー線で露光し、露光後加熱処理を施した後に、有機溶剤を含有する現像液によりレジスト膜の未露光部分を選択的に溶解させることを特徴とするネガ型パターン形成方法。
【化６】
0005626124.tif 000092
（式中、Ｒ16〜Ｒ19のうち少なくとも一つが、下記一般式（７）
【化７】
0005626124.tif 000093
（式中、鎖線は結合手を示す。Ｒ20は水素原子、炭素数１〜１０の直鎖状、分岐状又は環状のアルキル基、炭素数２〜１０の直鎖状、分岐状又は環状のアルコキシアルキル基、又は炭素数１〜１０の直鎖状、分岐状又は環状のアシル基を表す。Ｒ21は酸不安定基を表す。Ｗ2は単結合又は炭素数１〜１０の（ｋ4＋２）価の炭化水素基を表す。ｋ4は０又は１である。）で表される官能基であり、その他はそれぞれ独立に、水素原子、炭素数１〜２０の直鎖状、分岐状又は環状のアルキル基、ハロゲン原子、炭素数１〜２０の直鎖状、分岐状又は環状のハロゲン化アルキル基、炭素数１〜２０の直鎖状、分岐状又は環状のアルコキシ基、炭素数２〜２０の直鎖状、分岐状又は環状のアルコキシアルキル基、炭素数２〜２０の直鎖状、分岐状又は環状のアルキルカルボニルオキシ基、炭素数７〜２０のアリールカルボニルオキシ基、炭素数１〜２０の直鎖状、分岐状又は環状のアルキルスルホニルオキシ基、炭素数６〜２０のアリールスルホニルオキシ基、炭素数２〜２０の直鎖状、分岐状又は環状のアルコキシカルボニル基、又は炭素数３〜２０の直鎖状、分岐状又は環状のアルコキシカルボニルアルキル基から選ばれ、Ｘ11、Ｘ12はそれぞれ独立に−ＣＨ2−又は−Ｏ−である。ｉは０〜２の整数である。）
【請求項６】
ベース樹脂［Ａ］が更に下記一般式（８）又は（９）で表される構造の繰り返し単位から選ばれる１種又は２種以上を含むことを特徴とする請求項５に記載のパターン形成方法。
【化８】
0005626124.tif 000094
（式中、Ｒ22〜Ｒ25は、それぞれ独立に、水素原子又は炭素数１〜１０の直鎖状、分岐状又は環状のアルキル基であり、Ｘ21、Ｘ22は−ＣＨ2−又は−Ｏ−であり、同一でも異なってもよい。ｍは０〜２の整数を表す。Ｒ26〜Ｒ29は、それぞれ独立に、水素原子又は炭素数１〜１０の直鎖状、分岐状又は環状のアルキル基であり、Ｘ31、Ｘ32は−ＣＨ2−又は−Ｏ−であり、同一でも異なってもよい。Ｙ1及びＹ2は、一方が−（Ｃ＝Ｏ）−であり、他方は、−ＣＲ302−（Ｒ30は水素原子又は炭素数１〜１０の直鎖状又は分岐状のアルキル基を表す）である。ｎは０〜２の整数を表す。）
【請求項７】
レジスト組成物が更にクエンチャー［Ｅ］及び／又は界面活性剤［Ｆ］を１種又は２種以上含むことを特徴とする請求項１乃至６のいずれか１項に記載のパターン形成方法。
【請求項８】
現像液が、２−オクタノン、２−ノナノン、２−ヘプタノン、３−ヘプタノン、４−ヘプタノン、２−ヘキサノン、３−ヘキサノン、ジイソブチルケトン、２−メチルシクロヘキサノン、３−メチルシクロヘキサノン、４−メチルシクロヘキサノン、アセトフェノン、２’−メチルアセトフェノン、４’−メチルアセトフェノン、酢酸プロピル、酢酸ブチル、酢酸イソブチル、酢酸アミル、酢酸ブテニル、酢酸イソアミル、蟻酸プロピル、蟻酸ブチル、蟻酸イソブチル、蟻酸アミル、蟻酸イソアミル、吉草酸メチル、ペンテン酸メチル、クロトン酸メチル、クロトン酸エチル、乳酸メチル、乳酸エチル、乳酸プロピル、乳酸ブチル、乳酸イソブチル、乳酸アミル、乳酸イソアミル、２−ヒドロキシイソ酪酸メチル、２−ヒドロキシイソ酪酸エチル、安息香酸メチル、安息香酸エチル、酢酸フェニル、酢酸ベンジル、フェニル酢酸メチル、蟻酸ベンジル、蟻酸フェニルエチル、３−フェニルプロピオン酸メチル、プロピオン酸ベンジル、フェニル酢酸エチル、酢酸２−フェニルエチルから選ばれる１種以上の有機溶剤を含有し、これら有機溶剤の総濃度が現像液総量に対して６０質量％以上であることを特徴とする請求項１乃至７のいずれか１項に記載のパターン形成方法。
【請求項９】
高エネルギー線による露光が、波長１９３ｎｍのＡｒＦエキシマレーザーによる液浸リソグラフィー、又は波長１３．５ｎｍのＥＵＶリソグラフィーであることを特徴とする請求項１乃至８のいずれか１項に記載のパターン形成方法。
【請求項１０】
レジスト組成物を基板上に塗布してレジスト膜を形成し、加熱処理後にレジスト膜に保護膜を形成した後、高エネルギー線で上記レジスト膜を露光し、露光後加熱処理を施した後に有機溶剤による現像液を用いて未露光部の保護膜とレジスト膜を溶解させることを特徴とする請求項９に記載のパターン形成方法。
【請求項１１】
現像後にトレンチパターンを形成することを特徴とする請求項１乃至１０のいずれか１項に記載のパターン形成方法。
【請求項１２】
ドット状の遮光パターンが配置されたマスクを用い、ドット部分を現像後にホールパターンとすることを特徴とする請求項１乃至１０のいずれか１項に記載のパターン形成方法。
【請求項１３】
格子状遮光パターンが配置されたマスクを用い、格子の交点を現像後にホールパターンとすることを特徴とする請求項１乃至１０のいずれか１項に記載のパターン形成方法。
【請求項１４】
ライン状の遮光パターンが配置されたマスクを用いて２回の露光を行う方法であり、１回目の露光と２回目の露光のライン配列の向きを変えることでラインが交差するように重ねて露光し、ラインの交点を現像後にホールパターンとすることを特徴とする請求項１乃至１０のいずれか１項に記載のパターン形成方法。
【請求項１５】
露光に用いるマスクが透過率３〜１５％のハーフトーン位相シフトマスクであることを特徴とする請求項９乃至１４のいずれか１項に記載のパターン形成方法。
【発明の詳細な説明】
【技術分野】
【０００１】
本発明は、特定のレジスト組成物を用いて、成膜、露光後に加熱することにより、光酸発生剤より発生した酸を触媒とする脱保護反応を行い、未露光部分を溶解し、露光部分を溶解しない有機溶剤による現像を行うネガ型パターン形成方法に関する。
【背景技術】
【０００２】
近年、ＬＳＩの高集積化と高速度化に伴い、パターンルールの微細化が求められている中、現在汎用技術として用いられている光露光では、光源の波長に由来する本質的な解像度の限界に近づきつつある。レジストパターン形成の際に使用する露光光として、１９８０年代には水銀灯のｇ線（４３６ｎｍ）又はｉ線（３６５ｎｍ）を光源とする光露光が広く用いられた。更なる微細化のための手段として、露光波長を短波長化する方法が有効とされ、１９９０年代の６４Ｍビット（加工寸法が０．２５μｍ以下）ＤＲＡＭ（ダイナミック・ランダム・アクセス・メモリー）以降の量産プロセスには、露光光源としてｉ線（３６５ｎｍ）に代わって短波長のＫｒＦエキシマレーザー（２４８ｎｍ）が利用された。しかし、更に微細な加工技術（加工寸法が０．２μｍ以下）を必要とする集積度２５６Ｍ及び１Ｇ以上のＤＲＡＭの製造には、より短波長の光源が必要とされ、１０年ほど前からＡｒＦエキシマレーザー（１９３ｎｍ）を用いたフォトリソグラフィーが本格的に検討されてきた。当初ＡｒＦリソグラフィーは１８０ｎｍノードのデバイス作製から適用されるはずであったが、ＫｒＦリソグラフィーは１３０ｎｍノードデバイス量産まで延命され、ＡｒＦリソグラフィーの本格適用は９０ｎｍノードからであった。更に、ＮＡを０．９にまで高めたレンズと組み合わせて６５ｎｍノードデバイスの検討が行われている。次の４５ｎｍノードデバイスには露光波長の短波長化が推し進められ、波長１５７ｎｍのＦ2リソグラフィーが候補に挙がった。しかしながら、投影レンズに高価なＣａＦ2単結晶を大量に用いることによるスキャナーのコストアップ、ソフトペリクルの耐久性が極めて低いためのハードペリクル導入に伴う光学系の変更、レジスト膜のエッチング耐性低下等の種々問題により、Ｆ2リソグラフィーの開発が中止され、ＡｒＦ液浸リソグラフィーが導入された。
【０００３】
ＡｒＦ液浸リソグラフィーにおいては、投影レンズとウエハーの間に屈折率１．４４の水がパーシャルフィル方式によって挿入され、これによって高速スキャンが可能となり、ＮＡ１．３級のレンズによって４５ｎｍノードデバイスの量産が行われている。
【０００４】
３２ｎｍノードのリソグラフィー技術としては、波長１３．５ｎｍの真空紫外光（ＥＵＶ）リソグラフィーが候補に挙げられている。ＥＵＶリソグラフィーの問題点としてはレーザーの高出力化、レジスト膜の高感度化、高解像度化、低エッジラフネス（ＬＥＲ、ＬＷＲ）化、無欠陥ＭｏＳｉ積層マスク、反射ミラーの低収差化等が挙げられ、克服すべき問題が山積している。
【０００５】
３２ｎｍノードのもう一つの候補の高屈折率液浸リソグラフィーは、高屈折率レンズ候補であるＬＵＡＧの透過率が低いことと、液体の屈折率が目標の１．８に届かなかったことによって開発が中止された。
【０００６】
ここで最近注目を浴びているのは、１回目の露光と現像でパターンを形成し、２回目の露光で１回目のパターンの丁度間にパターンを形成するダブルパターニングプロセスである。ダブルパターニングの方法としては多くのプロセスが提案されている。例えば、１回目の露光と現像でラインとスペースが１：３の間隔のレジストパターンを形成し、ドライエッチングで下層のハードマスクを加工し、その上にハードマスクをもう１層敷いて１回目の露光のスペース部分にレジスト膜の露光と現像でラインパターンを形成してハードマスクをドライエッチングで加工し、初めのパターンのピッチの半分のラインアンドスペースパターンを形成する方法である。また、１回目の露光と現像でスペースとラインが１：３の間隔のレジストパターンを形成し、下層のハードマスクをドライエッチングで加工し、その上にレジスト膜を塗布してハードマスクが残っている部分に２回目のスペースパターンを露光し、ハードマスクをドライエッチングで加工する。いずれも２回のドライエッチングでハードマスクを加工する。
【０００７】
ラインパターンに比べてホールパターンは微細化が困難である。従来法で細かなホールを形成するために、ポジ型レジスト膜にホールパターンマスクを組み合わせてアンダー露光で形成しようとすると、露光マージンが極めて狭くなってしまう。そこで、大きなサイズのホールを形成し、サーマルフローやＲＥＬＡＣＳTM法等で現像後のホールをシュリンクする方法が提案されている。しかしながら、ホールシュリンク法ではホールのサイズは縮小可能であるがピッチを狭くすることはできない。
ポジ型レジスト膜を用いてダイポール照明によりＸ方向のラインパターンを形成し、レジストパターンを硬化させ、その上にもう一度レジスト組成物を塗布し、ダイポール照明でＹ方向のラインパターンを露光し、格子状ラインパターンの隙間よりホールパターンを形成する方法（非特許文献１：Ｐｒｏｃ．  ＳＰＩＥ  Ｖｏｌ．  ５３７７，  ｐ．２５５  （２００４））が提案されている。高コントラストなダイポール照明によるＸ、Ｙラインを組み合わせることによって広いマージンでホールパターンを形成できるが、上下に組み合わされたラインパターンを寸法精度高くエッチングすることは難しい。Ｘ方向ラインのレベンソン型位相シフトマスクとＹ方向ラインのレベンソン型位相シフトマスクを組み合わせてネガ型レジスト膜を露光してホールパターンを形成する方法が提案されている（非特許文献２：ＩＥＥＥ  ＩＥＤＭ  Ｔｅｃｈ．  Ｄｉｇｅｓｔ  ６１  （１９９６））。但し、架橋型ネガ型レジスト膜においては、超微細ホールの限界解像度がブリッジマージンで決まるために、解像力がポジ型レジスト膜に比べて低い欠点がある。また、架橋型ネガ型レジストを用いたアルカリ現像では膨潤によるパターン倒壊が顕在化する傾向がある。
【０００８】
Ｘ方向のラインとＹ方向のラインの２回露光を組み合わせて露光し、これを画像反転によってネガパターンにすることによって形成されるホールパターンは、高コントラストなラインパターンの光を用いることによって形成が可能であるために、従来の方法よりもより狭ピッチでかつ微細なホールを開口できる。
【０００９】
非特許文献３（Ｐｒｏｃ．  ＳＰＩＥ  Ｖｏｌ．  ７２７４，  ｐ．７２７４０Ｎ  （２００９））では、以下３つの方法による画像反転によるホールパターンの作製が報告されている。
即ち、ポジ型レジスト組成物のＸ、Ｙラインのダブルダイポールの２回露光によりドットパターンを作製し、この上にＬＰＣＶＤでＳｉＯ2膜を形成し、Ｏ2−ＲＩＥでドットをホールに反転させる方法、加熱によってアルカリ可溶で溶剤不溶になる特性のレジスト組成物を用いて同じ方法でドットパターンを形成し、この上にフェノール系のオーバーコート膜を塗布してアルカリ現像によって画像反転させてホールパターンを形成する方法、ポジ型レジスト組成物を用いてダブルダイポール露光、有機溶剤現像による画像反転によってホールを形成する方法である。
【００１０】
ここで、有機溶剤現像によるネガパターンの作製は古くから用いられている手法である。環化ゴム系のレジスト組成物はキシレン等のアルケンを現像液として用いており、ポリ−ｔｅｒｔ−ブトキシカルボニルオキシスチレンベースの初期の化学増幅型レジスト組成物はアニソールを現像液としてネガパターンを得ていた。
【００１１】
近年、有機溶剤現像が再び脚光を浴びている。ポジティブトーンでは達成できない非常に微細なホールパターンをネガティブトーンの露光で解像するために、解像性の高いポジ型レジスト組成物を用いた有機溶剤現像でネガパターンを形成するのである。更に、アルカリ現像と有機溶剤現像の２回の現像を組み合わせることにより、２倍の解像力を得る検討も進められている。
有機溶剤によるネガティブトーン現像用のＡｒＦレジスト組成物としては、従来型のポジ型ＡｒＦレジスト組成物を用いることができ、特許文献１〜７（特開平０７−１９９４６７号公報、特開２００８−２８１９７４号公報、特開２００８−２８１９７５号公報、特開２００８−２８１９８０号公報、特開２００９−５３６５７号公報、特開２００９−２５７０７号公報、特開２００９−２５７２３号公報）にパターン形成方法が示されている。
【００１２】
上記特許文献において、ヒドロキシアダマンタンメタクリレートやノルボルナンラクトンメタクリレート、あるいはカルボキシル基、スルホ基、フェノール基、チオール基等の酸性基を酸不安定基で置換したメタクリレート等を共重合した高分子化合物をベース樹脂する有機溶剤現像用レジスト組成物及びこれを用いたパターン形成方法が提案されている。
【００１３】
しかしながら、上記のメタクリレート樹脂は主鎖部分の耐ドライエッチング性が不足しているため、レジスト膜をマスクとして基板をエッチング加工する際にパターン転写不良が発生する懸念がある。耐ドライエッチング性を向上させるためには脂環構造の導入が有効であることが知られている（非特許文献４：Ｊ．  Ｐｈｏｔｏｐｏｌｙｍ．  Ｓｃｉ．  Ｔｅｃｈｎｏｌ．  ８  ［４］，  ６３７  （１９９５））。そのため、メタクリレート樹脂のペンダント側鎖に脂環構造を導入する試みが広く行われており、酸不安定基にもアルキルアダマンチル基に代表される脂環構造を導入することで、アルカリ現像によるポジ型パターン形成プロセスにおいては、一定の成果がみられた。
【００１４】
一方、有機溶剤現像によるネガ型パターン形成プロセスにおいては、現像時に不溶となる部分が脂環構造の酸不安定基が脱保護した部分に相当するため、再び耐ドライエッチング性が問題視されるようになった。
【００１５】
また、酸不安定基の脱保護に伴いレジスト膜厚が減少するため、更にドライエッチング特性に悪影響を及ぼすおそれがある。
【００１６】
一般に、アルカリによるポジ型現像に比べて、有機溶剤によるネガ型現像の溶解コントラストは低く、アルカリ現像液の場合は、未露光部と露光部のアルカリ溶解速度の割合は１，０００倍以上の違いがあるが、有機溶剤現像の場合は１０倍程度の違いしかない。溶解コントラストを高め、解像性を向上させるためには、酸不安的基の導入比率を高めることが効果的であるが、上記の事情により、ネガ型現像においては耐ドライエッチング性が一層深刻となるおそれがある。
【先行技術文献】
【特許文献】
【００１７】
【特許文献１】特開平０７−１９９４６７号公報
【特許文献２】特開２００８−２８１９７４号公報
【特許文献３】特開２００８−２８１９７５号公報
【特許文献４】特開２００８−２８１９８０号公報
【特許文献５】特開２００９−５３６５７号公報
【特許文献６】特開２００９−２５７０７号公報
【特許文献７】特開２００９−２５７２３号公報
【非特許文献】
【００１８】
【非特許文献１】Ｐｒｏｃ．  ＳＰＩＥ  Ｖｏｌ．  ５３７７，  ｐ．２５５  （２００４）
【非特許文献２】ＩＥＥＥ  ＩＥＤＭ  Ｔｅｃｈ．  Ｄｉｇｅｓｔ  ６１  （１９９６）
【非特許文献３】Ｐｒｏｃ．  ＳＰＩＥ  Ｖｏｌ．  ７２７４，  ｐ．７２７４０Ｎ  （２００９）
【非特許文献４】Ｊ．  Ｐｈｏｔｏｐｏｌｙｍ．  Ｓｃｉ．  Ｔｅｃｈｎｏｌ．  ８  ［４］，  ６３７  （１９９５）
【発明の概要】
【発明が解決しようとする課題】
【００１９】
本発明は上記事情に鑑みなされたもので、酸不安定基脱保護による極性変換と架橋反応が同時に起こり得るレジスト組成物を有機溶剤現像プロセスと組み合わせることにより、微細なトレンチパターンやホールパターンの解像性を向上させると共に、露光、加熱処理後のレジスト膜厚減少量を抑制し、また、良好な基板加工後形状を実現するために必要な耐ドライエッチング性を確保することができるパターン形成方法を提供することを目的とするものである。
【課題を解決するための手段】
【００２０】
本発明者らは上記目的を達成するため、鋭意検討を重ねた結果、カルボキシル基が酸不安定基により保護された繰り返し単位を有するベース樹脂を含み、かつ光酸発生剤と架橋剤とを含むレジスト組成物が、有機溶剤現像において高い解像性を示し、また、露光、加熱処理後のレジスト膜厚減少量を抑制し、更に、酸不安定基が脱保護した状態においても高い耐ドライエッチング性を示すことを知見し、本発明をなすに至った。
【００２１】
即ち、本発明は、下記のパターン形成方法を提供する。
請求項１：
下記一般式（１）で表されるカルボキシル基が酸不安定基により保護された構造を有する繰り返し単位（ａ１）を１種又は２種以上含有するベース樹脂［Ａ］と光酸発生剤［Ｂ］と架橋剤［Ｃ］と有機溶剤［Ｄ］を共に含み、架橋剤［Ｃ］がオキシラン環又はオキセタン環から選ばれる官能基を分子内に２つ以上有する化合物であるレジスト組成物を基板上に塗布し、塗布後加熱処理（ポストアプライドベーク）をして作製したレジスト膜を高エネルギー線で露光し、露光後加熱処理（ポストエクスポージャーベーク）を施した後に、有機溶剤を含有する現像液によりレジスト膜の未露光部分を選択的に溶解させることを特徴とするネガ型パターン形成方法。
【化１】
0005626124.tif 000002
（式中、Ｒ1は水素原子又はメチル基を示す。Ｒ2、Ｒ3は酸不安定基を表す。ｋ0は０又は１であり、ｋ0が０の場合、ｋ1は０であり、かつＬ1は単結合を表す。ｋ0が１の場合、ｋ1は０又は１であり、ここでｋ1が０の場合、Ｌ1はヘテロ原子を含んでもよい炭素数１〜１２の鎖状、分岐状又は環状の２価の炭化水素基を表し、ｋ1が１の場合、Ｌ1はヘテロ原子を含んでもよい炭素数１〜１２の鎖状、分岐状又は環状の３価の炭化水素基を表す。）
請求項２：
ベース樹脂［Ａ］が更に下記一般式（２）で表される構造の繰り返し単位（ａ２）を１種又は２種以上含むことを特徴とする請求項１に記載のパターン形成方法。
【化２】
0005626124.tif 000003
（式中、Ｒ4は水素原子又はメチル基を示す。Ｒ5は炭素数４〜１５の、水酸基、エーテル、ケトン、カルボン酸エステル、炭酸エステル、スルホン酸エステルから選ばれる少なくとも１つの構造を有する１価の環状炭化水素基である。）
請求項３：
ベース樹脂［Ａ］が更に下記一般式（３）で表される構造の繰り返し単位（ａ３）を１種又は２種以上含むことを特徴とする請求項１又は２に記載のパターン形成方法。
【化３】
0005626124.tif 000004
（式中、Ｒ6は水素原子又はメチル基を表す。Ｒ7、Ｒ8はそれぞれ独立に水素原子、又は炭素数１〜１５の鎖状、分岐状又は環状の１価の炭化水素基を表す。Ｒ9は炭素数１〜２０の１価の炭化水素基を表す。ｋ2は１〜４の整数である。Ｌ2は炭素数２〜１６の鎖状、分岐状又は環状の（１＋ｋ2）価の炭化水素基を表す。）
請求項４：
下記一般式（４）で表されるカルボキシル基が酸不安定基により保護された構造を有する繰り返し単位（ａ１）を１種又は２種以上含有するベース樹脂［Ａ］と光酸発生剤［Ｂ］と架橋剤［Ｃ］と有機溶剤［Ｄ］を共に含み、架橋剤［Ｃ］がオキシラン環又はオキセタン環から選ばれる官能基を分子内に２つ以上有する化合物であるレジスト組成物を基板上に塗布し、塗布後加熱処理（ポストアプライドベーク）をして作製したレジスト膜を高エネルギー線で露光し、露光後加熱処理（ポストエクスポージャーベーク）を施した後に、有機溶剤を含有する現像液によりレジスト膜の未露光部分を選択的に溶解させることを特徴とするネガ型パターン形成方法。
【化４】
0005626124.tif 000005
（式中、Ｒ10〜Ｒ13のうち少なくとも一つが、下記一般式（５）
【化５】
0005626124.tif 000006
（式中、鎖線は結合手を示す。Ｒ14は水素原子、炭素数１〜１０の直鎖状、分岐状又は環状のアルキル基、炭素数２〜１０の直鎖状、分岐状又は環状のアルコキシアルキル基、又は炭素数１〜１０の直鎖状、分岐状又は環状のアシル基を表す。Ｒ15は酸不安定基を表す。Ｗ1は単結合又は炭素数１〜１０の（ｋ3＋２）価の炭化水素基を表す。ｋ3は０又は１である。）で表される官能基であり、その他はそれぞれ独立に、水素原子、炭素数１〜２０の直鎖状、分岐状又は環状のアルキル基、ハロゲン原子、炭素数１〜２０の直鎖状、分岐状又は環状のハロゲン化アルキル基、炭素数１〜２０の直鎖状、分岐状又は環状のアルコキシ基、炭素数２〜２０の直鎖状、分岐状又は環状のアルコキシアルキル基、炭素数２〜２０の直鎖状、分岐状又は環状のアルキルカルボニルオキシ基、炭素数７〜２０のアリールカルボニルオキシ基、炭素数１〜２０の直鎖状、分岐状又は環状のアルキルスルホニルオキシ基、炭素数６〜２０のアリールスルホニルオキシ基、炭素数２〜２０の直鎖状、分岐状又は環状のアルコキシカルボニル基、又は炭素数３〜２０の直鎖状、分岐状又は環状のアルコキシカルボニルアルキル基から選ばれ、Ｘ01、Ｘ02はそれぞれ独立に−ＣＨ2−又は−Ｏ−である。ｊは０又は１である。）
請求項５：
下記一般式（６）で表されるカルボキシル基が酸不安定基により保護された構造を有する繰り返し単位（ａ１）を１種又は２種以上含有する開環メタセシス重合体水素添加物であるベース樹脂［Ａ］と光酸発生剤［Ｂ］と架橋剤［Ｃ］と有機溶剤［Ｄ］を共に含み、架橋剤［Ｃ］がオキシラン環又はオキセタン環から選ばれる官能基を分子内に２つ以上有する化合物であるレジスト組成物を基板上に塗布し、塗布後加熱処理（ポストアプライドベーク）をして作製したレジスト膜を高エネルギー線で露光し、露光後加熱処理（ポストエクスポージャーベーク）を施した後に、有機溶剤を含有する現像液によりレジスト膜の未露光部分を選択的に溶解させることを特徴とするネガ型パターン形成方法。
【化６】
0005626124.tif 000007
（式中、Ｒ16〜Ｒ19のうち少なくとも一つが、下記一般式（７）
【化７】
0005626124.tif 000008
（式中、鎖線は結合手を示す。Ｒ20は水素原子、炭素数１〜１０の直鎖状、分岐状又は環状のアルキル基、炭素数２〜１０の直鎖状、分岐状又は環状のアルコキシアルキル基、又は炭素数１〜１０の直鎖状、分岐状又は環状のアシル基を表す。Ｒ21は酸不安定基を表す。Ｗ2は単結合又は炭素数１〜１０の（ｋ4＋２）価の炭化水素基を表す。ｋ4は０又は１である。）で表される官能基であり、その他はそれぞれ独立に、水素原子、炭素数１〜２０の直鎖状、分岐状又は環状のアルキル基、ハロゲン原子、炭素数１〜２０の直鎖状、分岐状又は環状のハロゲン化アルキル基、炭素数１〜２０の直鎖状、分岐状又は環状のアルコキシ基、炭素数２〜２０の直鎖状、分岐状又は環状のアルコキシアルキル基、炭素数２〜２０の直鎖状、分岐状又は環状のアルキルカルボニルオキシ基、炭素数７〜２０のアリールカルボニルオキシ基、炭素数１〜２０の直鎖状、分岐状又は環状のアルキルスルホニルオキシ基、炭素数６〜２０のアリールスルホニルオキシ基、炭素数２〜２０の直鎖状、分岐状又は環状のアルコキシカルボニル基、又は炭素数３〜２０の直鎖状、分岐状又は環状のアルコキシカルボニルアルキル基から選ばれ、Ｘ11、Ｘ12はそれぞれ独立に−ＣＨ2−又は−Ｏ−である。ｉは０〜２の整数である。）
請求項６：
ベース樹脂［Ａ］が更に下記一般式（８）又は（９）で表される構造の繰り返し単位から選ばれる１種又は２種以上を含むことを特徴とする請求項５に記載のパターン形成方法。
【化８】
0005626124.tif 000009
（式中、Ｒ22〜Ｒ25は、それぞれ独立に、水素原子又は炭素数１〜１０の直鎖状、分岐状又は環状のアルキル基であり、Ｘ21、Ｘ22は−ＣＨ2−又は−Ｏ−であり、同一でも異なってもよい。ｍは０〜２の整数を表す。Ｒ26〜Ｒ29は、それぞれ独立に、水素原子又は炭素数１〜１０の直鎖状、分岐状又は環状のアルキル基であり、Ｘ31、Ｘ32は−ＣＨ2−又は−Ｏ−であり、同一でも異なってもよい。Ｙ1及びＹ2は、一方が−（Ｃ＝Ｏ）−であり、他方は、−ＣＲ302−（Ｒ30は水素原子又は炭素数１〜１０の直鎖状又は分岐状のアルキル基を表す）である。ｎは０〜２の整数を表す。）
請求項７：
レジスト組成物が更にクエンチャー［Ｅ］及び／又は界面活性剤［Ｆ］を１種又は２種以上含むことを特徴とする請求項１乃至６のいずれか１項に記載のパターン形成方法。
請求項８：
現像液が、２−オクタノン、２−ノナノン、２−ヘプタノン、３−ヘプタノン、４−ヘプタノン、２−ヘキサノン、３−ヘキサノン、ジイソブチルケトン、２−メチルシクロヘキサノン、３−メチルシクロヘキサノン、４−メチルシクロヘキサノン、アセトフェノン、２’−メチルアセトフェノン、４’−メチルアセトフェノン、酢酸プロピル、酢酸ブチル、酢酸イソブチル、酢酸アミル、酢酸ブテニル、酢酸イソアミル、蟻酸プロピル、蟻酸ブチル、蟻酸イソブチル、蟻酸アミル、蟻酸イソアミル、吉草酸メチル、ペンテン酸メチル、クロトン酸メチル、クロトン酸エチル、乳酸メチル、乳酸エチル、乳酸プロピル、乳酸ブチル、乳酸イソブチル、乳酸アミル、乳酸イソアミル、２−ヒドロキシイソ酪酸メチル、２−ヒドロキシイソ酪酸エチル、安息香酸メチル、安息香酸エチル、酢酸フェニル、酢酸ベンジル、フェニル酢酸メチル、蟻酸ベンジル、蟻酸フェニルエチル、３−フェニルプロピオン酸メチル、プロピオン酸ベンジル、フェニル酢酸エチル、酢酸２−フェニルエチルから選ばれる１種以上の有機溶剤を含有し、これら有機溶剤の総濃度が現像液総量に対して６０質量％以上であることを特徴とする請求項１乃至７のいずれか１項に記載のパターン形成方法。
請求項９：
高エネルギー線による露光が、波長１９３ｎｍのＡｒＦエキシマレーザーによる液浸リソグラフィー、又は波長１３．５ｎｍのＥＵＶリソグラフィーであることを特徴とする請求項１乃至８のいずれか１項に記載のパターン形成方法。
請求項１０：
レジスト組成物を基板上に塗布してレジスト膜を形成し、加熱処理（ポストアプライドベーク）後にレジスト膜に保護膜を形成した後、高エネルギー線で上記レジスト膜を露光し、露光後加熱処理を施した後に有機溶剤による現像液を用いて未露光部の保護膜とレジスト膜を溶解させることを特徴とする請求項９に記載のパターン形成方法。
請求項１１：
現像後にトレンチパターンを形成することを特徴とする請求項１乃至１０のいずれか１項に記載のパターン形成方法。
請求項１２：
ドット状の遮光パターンが配置されたマスクを用い、ドット部分を現像後にホールパターンとすることを特徴とする請求項１乃至１０のいずれか１項に記載のパターン形成方法。
請求項１３：
格子状遮光パターンが配置されたマスクを用い、格子の交点を現像後にホールパターンとすることを特徴とする請求項１乃至１０のいずれか１項に記載のパターン形成方法。
請求項１４：
ライン状の遮光パターンが配置されたマスクを用いて２回の露光を行う方法であり、１回目の露光と２回目の露光のライン配列の向きを変えることでラインが交差するように重ねて露光し、ラインの交点を現像後にホールパターンとすることを特徴とする請求項１乃至１０のいずれか１項に記載のパターン形成方法。
請求項１５：
露光に用いるマスクが透過率３〜１５％のハーフトーン位相シフトマスクであることを特徴とする請求項９乃至１４のいずれか１項に記載のパターン形成方法。
【発明の効果】
【００２２】
本発明のパターン形成方法に用いられる、特定の構造を有するベース樹脂［Ａ］と光酸発生剤［Ｂ］と架橋剤［Ｃ］と有機溶剤［Ｄ］とを含むレジスト組成物は、有機溶剤現像において解像性が高く、また、露光、加熱処理により酸不安定基が脱保護した状態においても高い耐ドライエッチング性を示す特徴を有する。このレジスト組成物を用いて有機溶剤現像によるネガ型パターン形成を行うことにより、微細トレンチパターンやホールパターンにおいて、露光量やフォーカスの変化に対する寸法変化が抑制されると共に、ドライエッチング加工後も良好な形状、及び広いマージンを維持することが可能となる。
【図面の簡単な説明】
【００２３】
【図１】本発明のパターン形成方法を示す説明図であり、（Ａ）は基板上にレジスト膜を形成した状態の断面図、（Ｂ）はレジスト膜を露光した状態の断面図、（Ｃ）は有機溶剤で現像した状態の断面図である。
【図２】波長１９３ｎｍのＡｒＦエキシマレーザーを用いたＮＡ１．３レンズ、ダイポール照明、６％ハーフトーン位相シフトマスク、ｓ偏光でのピッチ９０ｎｍ、ラインサイズ４５ｎｍのＸ方向ラインの光学像を示す。
【図３】同Ｙ方向ラインの光学像を示す。
【図４】図３のＹ方向ラインと図２のＸ方向ラインの光学像を重ねたコントラストイメージを示す。
【図５】格子状のパターンが配されたマスクを示す。
【図６】ＮＡ１．３レンズ、クロスポール照明、６％ハーフトーン位相シフトマスク、Ａｚｉｍｕｔｈａｌｌｙ偏光照明でのピッチ９０ｎｍ、幅３０ｎｍの格子状パターンの光学像である。
【図７】正四角形のドットパターンが配置されたマスクである。
【図８】ＮＡ１．３レンズ、クロスポール照明、６％ハーフトーン位相シフトマスク、Ａｚｉｍｕｔｈａｌｌｙ偏光照明でのピッチ９０ｎｍ、一辺の幅が６０ｎｍの正四角形のドットパターン光学像コントラストである。
【図９】ピッチ９０ｎｍで、２０ｎｍラインの格子状パターン上に、ドットを形成したい部分に十字の太い交差ラインを配置したマスクを示す。
【図１０】ＮＡ１．３レンズ、クロスポール照明、６％ハーフトーン位相シフトマスク、Ａｚｉｍｕｔｈａｌｌｙ偏光照明での図９のマスクにおける光学像のコントラストイメージを示す。
【図１１】ピッチ９０ｎｍで、１５ｎｍラインの格子状パターン上に、ドットを形成したい部分に太いドットを配置したマスクを示す。
【図１２】ＮＡ１．３レンズ、クロスポール照明、６％ハーフトーン位相シフトマスク、Ａｚｉｍｕｔｈａｌｌｙ偏光照明での図１１のマスクにおける光学像のコントラストイメージを示す。
【図１３】格子状パターンが配列されていないマスクを示す。
【図１４】ＮＡ１．３レンズ、クロスポール照明、６％ハーフトーン位相シフトマスク、Ａｚｉｍｕｔｈａｌｌｙ偏光照明での図１３のマスクにおける光学像のコントラストイメージを示す。
【図１５】Ｙ方向のラインのコントラストを向上させるダイポール照明の露光機のアパチャー形状を示す。
【図１６】Ｘ方向のラインのコントラストを向上させるダイポール照明の露光機のアパチャー形状を示す。
【図１７】Ｘ方向とＹ方向の両方のラインのコントラストを向上させるクロスポール照明の露光機のアパチャー形状を示す。
【発明を実施するための形態】
【００２４】
以下、本発明の実施の形態について説明するが、本発明はこれらに限定されるものではない。
なお、本明細書中の一般式において、エナンチオ異性体（ｅｎａｎｔｉｏｍｅｒ）やジアステレオ異性体（ｄｉａｓｔｅｒｅｏｍｅｒ）が存在し得る場合があるが、その場合、一つの平面式あるいは立体異性体の式で立体異性体の全てを代表して表す。これらの立体異性体は単独で用いてもよいし、混合物として用いてもよい。
【００２５】
本発明は、上述したように、カルボキシル基が酸不安定基により保護された繰り返し単位を有するベース樹脂を含み、かつ光酸発生剤と架橋剤と有機溶剤とを含むレジスト組成物を塗布し、塗布後加熱処理（ポストアプライドベーク）により不要な溶剤を除去してレジスト膜を形成し、高エネルギー線を露光し、露光後加熱処理（ポストエクスポージャーベーク）を施した後、有機溶剤現像液で現像してネガ型パターンを得るパターン形成方法を提供する。
【００２６】
従来のポジ型レジスト組成物を有機溶剤現像する方法においては、酸不安定基の脱保護によりカルボン酸等の極性官能基が生じることで、ベース樹脂の有機溶剤に対する溶解性が低下するという性質を利用するが、上記の通り、脱保護に伴うレジスト膜厚減少と耐ドライエッチング性の低下が避けられない。また、アルカリ可溶のベース樹脂と架橋剤との反応によりアルカリ現像液に不溶となるネガ型レジスト組成物においては、上記の通り、アルカリ現像時の膨潤によるパターン倒壊が障害となり、十分な解像性が得られない。一方、本発明に係るレジスト組成物と有機溶剤現像との組み合わせにおいては、酸不安定基の脱保護により発生したカルボン酸の一部分が架橋剤により架橋されることにより、極性変換の他に架橋反応によるベース樹脂分子量の増大も同時に起こり、露光部の溶解速度を大幅に低下させることができるため、溶解コントラストが高まり、解像性が向上したものと考えられる。また、有機溶剤を現像液として用いるため、膨潤による解像性劣化を防ぐことができたと考えられる。更に、架橋構造の導入により、露光、加熱処理後のレジスト膜厚減少が抑制され、また、耐ドライエッチング性が改善されたものと考えられる。
【００２７】
本発明に用いられるレジスト組成物が含むベース樹脂［Ａ］はカルボキシル基が酸不安定基で保護された部分構造を有する繰り返し単位（ａ１）を１種又は２種以上含有する。繰り返し単位（ａ１）は酸の作用によりカルボキシル基が生じるものであれば特に制限されないが、下記一般式（１）で表される構造の繰り返し単位が好ましい単位の一つとして挙げられる。
【化９】
0005626124.tif 000010
【００２８】
ここで、上記式中、Ｒ1は水素原子又はメチル基を示す。Ｒ2、Ｒ3は酸不安定基を表す。ｋ0は０又は１であり、ｋ0が０の場合、ｋ1は０であり、かつＬ1は単結合を表す。ｋ0が１の場合、ｋ1は０又は１であり、ここでｋ1が０の場合、Ｌ1はヘテロ原子を含んでもよい炭素数１〜１２の鎖状、分岐状又は環状の２価の炭化水素基を表し、ｋ1が１の場合、Ｌ1はヘテロ原子を含んでもよい炭素数１〜１２の鎖状、分岐状又は環状の３価の炭化水素基を表す。
【００２９】
上記式中の酸不安定基Ｒ2、Ｒ3は、酸の作用により分解し、カルボキシル基を発生させるものであればいずれであってもよく、具体的には下記一般式（Ｌ１）で示されるアルコキシメチル基、又は（Ｌ２）〜（Ｌ８）で示される三級アルキル基等を挙げることができるが、これらに限定されるものではない。
【００３０】
【化１０】
0005626124.tif 000011
【００３１】
上記式中、破線は結合手を示す。ＲL01、ＲL02は、水素原子、又は炭素数１〜１８、好ましくは１〜１０の直鎖状、分岐状又は環状のアルキル基を示す。具体的にはメチル基、エチル基、プロピル基、イソプロピル基、ｎ−ブチル基、ｓｅｃ−ブチル基、ｔｅｒｔ−ブチル基、シクロペンチル基、シクロヘキシル基、２−エチルヘキシル基、ｎ−オクチル基、アダマンチル基等が例示できる。ＲL03は、炭素数１〜１８、好ましくは炭素数１〜１０の酸素原子等のヘテロ原子を有してもよい一価の炭化水素基を示し、直鎖状、分岐状又は環状のアルキル基、これらの水素原子の一部が水酸基、アルコキシ基、オキソ基、アミノ基、アルキルアミノ基等に置換されたものを挙げることができる。具体的には、直鎖状、分岐状又は環状のアルキル基としては上記ＲL01、ＲL02と同様のものが例示でき、置換アルキル基としては下記の基等が例示できる。
【００３２】
【化１１】
0005626124.tif 000012
（式中、破線は結合手を示す。）
【００３３】
ＲL01とＲL02、ＲL01とＲL03、ＲL02とＲL03とは、互いに結合してこれらが結合する炭素原子や酸素原子と共に環を形成してもよく、環を形成する場合には、環の形成に関与するＲL01とＲL02、ＲL01とＲL03、又はＲL02とＲL03は、それぞれ炭素数１〜１８、好ましくは炭素数１〜１０の直鎖状又は分岐状のアルキレン基を示す。
【００３４】
ＲL04、ＲL05、ＲL06は、それぞれ独立に炭素数１〜１５の直鎖状、分岐状又は環状のアルキル基を示す。具体的にはメチル基、エチル基、プロピル基、イソプロピル基、ｎ−ブチル基、ｓｅｃ−ブチル基、ｔｅｒｔ−ブチル基、シクロペンチル基、シクロヘキシル基、２−エチルヘキシル基、ｎ−オクチル基、１−アダマンチル基、２−アダマンチル基等が例示できる。
【００３５】
ＲL07は、炭素数１〜１０の置換されていてもよい直鎖状、分岐状又は環状のアルキル基、又は炭素数６〜２０の置換されていてもよいアリール基を示す。上記置換されていてもよいアルキル基としては、具体的にはメチル基、エチル基、プロピル基、イソプロピル基、ｎ−ブチル基、ｓｅｃ−ブチル基、ｔｅｒｔ−ブチル基、ｔｅｒｔ−アミル基、ｎ−ペンチル基、ｎ−ヘキシル基、シクロペンチル基、シクロヘキシル基、ビシクロ［２．２．１］ヘプチル基等の直鎖状、分岐状又は環状のアルキル基、これらの水素原子の一部が水酸基、アルコキシ基、カルボキシル基、アルコキシカルボニル基、オキソ基、アミノ基、アルキルアミノ基、シアノ基、メルカプト基、アルキルチオ基、スルホ基等に置換された基、又はこれらのメチレン基の一部が酸素原子又は硫黄原子に置換された基等が例示できる。上記置換されていてもよいアリール基としては、具体的にはフェニル基、メチルフェニル基、ナフチル基、アンスリル基、フェナンスリル基、ピレニル基等が例示できる。式（Ｌ３）において、ｍ’は０又は１、ｎ’は０，１，２，３のいずれかであり、２ｍ’＋ｎ’＝２又は３を満足する数である。
【００３６】
ＲL08は、炭素数１〜１０の置換されていてもよい直鎖状、分岐状又は環状のアルキル基、又は炭素数６〜２０の置換されていてもよいアリール基を示す。具体的には、ＲL07と同様のもの等が例示できる。ＲL09〜ＲL18は、それぞれ独立に水素原子又は炭素数１〜１５の一価の炭化水素基を示す。具体的にはメチル基、エチル基、プロピル基、イソプロピル基、ｎ−ブチル基、ｓｅｃ−ブチル基、ｔｅｒｔ−ブチル基、ｔｅｒｔ−アミル基、ｎ−ペンチル基、ｎ−ヘキシル基、ｎ−オクチル基、ｎ−ノニル基、ｎ−デシル基、シクロペンチル基、シクロヘキシル基、シクロペンチルメチル基、シクロペンチルエチル基、シクロペンチルブチル基、シクロヘキシルメチル基、シクロヘキシルエチル基、シクロヘキシルブチル基等の直鎖状、分岐状又は環状のアルキル基、これらの水素原子の一部が水酸基、アルコキシ基、カルボキシル基、アルコキシカルボニル基、オキソ基、アミノ基、アルキルアミノ基、シアノ基、メルカプト基、アルキルチオ基、スルホ基等に置換されたもの等が例示できる。ＲL09とＲL10、ＲL09とＲL11、ＲL09とＲL12、ＲL10とＲL12、ＲL11とＲL12、ＲL13とＲL14、又はＲL15とＲL16は、互いに結合して環を形成していてもよく、その場合、環の形成に関与するＲL09とＲL10、ＲL09とＲL11、ＲL09とＲL12、ＲL10とＲL12、ＲL11とＲL12、ＲL13とＲL14、又はＲL15とＲL16は、炭素数１〜１５の二価の炭化水素基を示し、具体的には上記一価の炭化水素基で例示したものから水素原子を１個除いたもの等が例示できる。また、ＲL09とＲL11、ＲL11とＲL17、又はＲL15とＲL17は、隣接する炭素に結合するもの同士で何も介さずに結合し、二重結合を形成してもよい。
【００３７】
ＲL19は、炭素数１〜１０の置換されていてもよい直鎖状、分岐状又は環状のアルキル基、又は炭素数６〜２０の置換されていてもよいアリール基を示し、具体的にはＲL07と同様のもの等が例示できる。
【００３８】
ＲL20は、炭素数１〜１０の置換されていてもよい直鎖状、分岐状又は環状のアルキル基、又は炭素数６〜２０の置換されていてもよいアリール基を示し、具体的にはＲL07と同様の基等が例示できる。
【００３９】
Ｘは、これが結合する炭素原子と共に置換又は非置換のシクロペンタン環、シクロヘキサン環、又はノルボルナン環を形成する二価の基を示す。ＲL21、ＲL22は、それぞれ独立に水素原子、又は炭素数１〜１０の直鎖状、分岐状又は環状の一価炭化水素基を示す。ＲL21とＲL22は、互いに結合してこれらが結合する炭素原子と共に環を形成してもよく、その場合、置換又は非置換のシクロペンタン環、又はシクロヘキサン環を形成する二価の基を示す。ｐは１又は２を示す。
【００４０】
ＲL23は、炭素数１〜１０の置換されていてもよい直鎖状、分岐状又は環状のアルキル基、又は炭素数６〜２０の置換されていてもよいアリール基を示し、具体的にはＲL07と同様の基等が例示できる。
【００４１】
Ｙは、これが結合する炭素原子と共に置換又は非置換のシクロペンタン環、シクロヘキサン環、又はノルボルナン環を形成する二価の基を示す。ＲL24、ＲL25は、それぞれ独立に水素原子、又は炭素数１〜１０の直鎖状、分岐状又は環状の一価炭化水素基を示す。ＲL24とＲL25は、互いに結合してこれらが結合する炭素原子と共に環を形成してもよく、その場合、置換又は非置換のシクロペンタン環、又はシクロヘキサン環を形成する二価の基を示す。ｑは１又は２を示す。
【００４２】
ＲL26は、炭素数１〜１０の置換されていてもよい直鎖状、分岐状又は環状のアルキル基、又は炭素数６〜２０の置換されていてもよいアリール基を示し、具体的にはＲL07と同様の基等が例示できる。
【００４３】
Ｚは、これが結合する炭素原子と共に置換又は非置換のシクロペンタン環、シクロヘキサン環、又はノルボルナン環を形成する二価の基を表す。ＲL27、ＲL28は、それぞれ独立に水素原子、又は炭素数１〜１０の直鎖状、分岐状又は環状の一価炭化水素基を示す。ＲL27とＲL28は、互いに結合してこれらが結合する炭素原子と共に環を形成してもよく、その場合、置換又は非置換のシクロペンタン環、又はシクロヘキサン環を形成する二価の基を示す。
【００４４】
上記式（Ｌ１）で示される酸不安定基のうち直鎖状又は分岐状のものとしては、具体的には下記の基等が例示できる。
【化１２】
0005626124.tif 000013
（式中、破線は結合手を示す。）
【００４５】
上記式（Ｌ１）で示される酸不安定基のうち環状のものとしては、具体的にはテトラヒドロフラン−２−イル基、２−メチルテトラヒドロフラン−２−イル基、テトラヒドロピラン−２−イル基、２−メチルテトラヒドロピラン−２−イル基等が例示できる。
【００４６】
上記式（Ｌ２）の酸不安定基としては、具体的にはｔｅｒｔ−ブチル基、ｔｅｒｔ−アミル基、及び下記の基等が例示できる。
【化１３】
0005626124.tif 000014
（式中、破線は結合手を示す。）
【００４７】
上記式（Ｌ３）の酸不安定基としては、具体的には１−メチルシクロペンチル基、１−エチルシクロペンチル基、１−ｎ−プロピルシクロペンチル基、１−イソプロピルシクロペンチル基、１−ｎ−ブチルシクロペンチル基、１−ｓｅｃ−ブチルシクロペンチル基、１−シクロヘキシルシクロペンチル基、１−（４−メトキシ−ｎ−ブチル）シクロペンチル基、１−（ビシクロ［２．２．１］ヘプタン−２−イル）シクロペンチル基、１−（７−オキサビシクロ［２．２．１］ヘプタン−２−イル）シクロペンチル基、１−メチルシクロヘキシル基、１−エチルシクロヘキシル基、３−メチル−１−シクロペンテン−３−イル基、３−エチル−１−シクロペンテン−３−イル基、３−メチル−１−シクロヘキセン−３−イル基、３−エチル−１−シクロヘキセン−３−イル基等が例示できる。
【００４８】
上記式（Ｌ４）の酸不安定基としては、下記一般式（Ｌ４−１）〜（Ｌ４−４）で示される基が特に好ましい。
【化１４】
0005626124.tif 000015
（式中、ＲL41は上記の通り。）
【００４９】
上記式（Ｌ４−１）〜（Ｌ４−４）中、破線は結合位置及び結合方向を示す。ＲL41は、それぞれ独立に炭素数１〜１０の直鎖状、分岐状又は環状のアルキル基等の一価炭化水素基を示し、具体的にはメチル基、エチル基、プロピル基、イソプロピル基、ｎ−ブチル基、ｓｅｃ−ブチル基、ｔｅｒｔ−ブチル基、ｔｅｒｔ−アミル基、ｎ−ペンチル基、ｎ−ヘキシル基、シクロペンチル基、シクロヘキシル基等を例示できる。
【００５０】
上記式（Ｌ４−１）〜（Ｌ４−４）には、エナンチオ異性体（ｅｎａｎｔｉｏｍｅｒ）やジアステレオ異性体（ｄｉａｓｔｅｒｅｏｍｅｒ）が存在し得るが、上記式（Ｌ４−１）〜（Ｌ４−４）は、これらの立体異性体の全てを代表して表す。これらの立体異性体は単独で用いてもよいし、混合物として用いてもよい。
【００５１】
例えば、上記式（Ｌ４−３）は下記一般式（Ｌ４−３−１）、（Ｌ４−３−２）で示される基から選ばれる１種又は２種の混合物を代表して表すものとする。
【化１５】
0005626124.tif 000016
（式中、ＲL41は上記の通り。）
【００５２】
また、上記式（Ｌ４−４）は下記一般式（Ｌ４−４−１）〜（Ｌ４−４−４）で示される基から選ばれる１種又は２種以上の混合物を代表して表すものとする。
【化１６】
0005626124.tif 000017
（式中、ＲL41は上記の通り。）
【００５３】
上記式（Ｌ４−１）〜（Ｌ４−４）、（Ｌ４−３−１）、（Ｌ４−３−２）、及び式（Ｌ４−４−１）〜（Ｌ４−４−４）は、それらのエナンチオ異性体及びエナンチオ異性体混合物をも代表して示すものとする。
【００５４】
なお、式（Ｌ４−１）〜（Ｌ４−４）、（Ｌ４−３−１）、（Ｌ４−３−２）、及び式（Ｌ４−４−１）〜（Ｌ４−４−４）の結合方向がそれぞれビシクロ［２．２．１］ヘプタン環に対してｅｘｏ側であることによって、酸触媒脱離反応における高反応性が実現される（特開２０００−３３６１２１号公報参照）。これらビシクロ［２．２．１］ヘプタン骨格を有する三級ｅｘｏ−アルキル基を置換基とする単量体の製造において、下記一般式（Ｌ４−１−ｅｎｄｏ）〜（Ｌ４−４−ｅｎｄｏ）で示されるｅｎｄｏ−アルキル基で置換された単量体を含む場合があるが、良好な反応性の実現のためにはｅｘｏ比率が５０％以上であることが好ましく、ｅｘｏ比率が８０％以上であることが更に好ましい。
【化１７】
0005626124.tif 000018
（式中、ＲL41は上記の通り。）
【００５５】
上記式（Ｌ４）の酸不安定基としては、具体的には下記の基等が例示できる。
【化１８】
0005626124.tif 000019
（式中、破線は結合手を示す。）
【００５６】
上記式（Ｌ５）の酸不安定基としては、具体的には下記の基等が例示できる。
【化１９】
0005626124.tif 000020
（式中、破線は結合手を示す。）
【００５７】
上記式（Ｌ６）の酸不安定基としては、具体的には下記の基等が例示できる。
【化２０】
0005626124.tif 000021
（式中、破線は結合手を示す。）
【００５８】
上記式（Ｌ７）の酸不安定基としては、具体的には下記の基等が例示できる。
【化２１】
0005626124.tif 000022
（式中、破線は結合手を示す。）
【００５９】
上記式（Ｌ８）の酸不安定基としては、具体的には下記の基等が例示できる。
【化２２】
0005626124.tif 000023
（式中、破線は結合手を示す。）
【００６０】
上記に例示された酸不安定基を有する上記一般式（１）で示される構造の酸不安定基を有する繰り返し単位の具体例を下記に示すが、これらに限定されるものではない。
【化２３】
0005626124.tif 000024
【００６１】
【化２４】
0005626124.tif 000025
【００６２】
【化２５】
0005626124.tif 000026
【００６３】
【化２６】
0005626124.tif 000027
（Ｒ1は上記と同様である。）
【００６４】
上記ベース樹脂［Ａ］が繰り返し単位（ａ１）として上記一般式（１）で表される単位を含む場合、ベース樹脂［Ａ］は更に下記一般式（２）で表される繰り返し単位（ａ２）及び／又は下記一般式（３）で表される繰り返し単位（ａ３）をそれぞれ１種又は２種以上含むことが好ましい。
【００６５】
【化２７】
0005626124.tif 000028
上記式中、Ｒ4は水素原子又はメチル基を示す。Ｒ5は炭素数４〜１５の、水酸基、エーテル、ケトン、カルボン酸エステル、炭酸エステル、スルホン酸エステルから選ばれる少なくとも１つの構造を有する１価の環状炭化水素基である。
【００６６】
【化２８】
0005626124.tif 000029
上記式中、Ｒ6は水素原子又はメチル基を表す。Ｒ7、Ｒ8はそれぞれ独立に水素原子、又は炭素数１〜１５の鎖状、分岐状又は環状の１価の炭化水素基を表す。Ｒ9は炭素数１〜２０の１価の炭化水素基を表す。ｋ2は１〜４の整数である。Ｌ2は炭素数２〜１６の鎖状、分岐状又は環状の（１＋ｋ2）価の炭化水素基を表す。
【００６７】
上記一般式（２）で表される繰り返し単位（ａ２）の具体例を以下に挙げるが、これらに限定されるものではない。
【化２９】
0005626124.tif 000030
【００６８】
【化３０】
0005626124.tif 000031
【００６９】
【化３１】
0005626124.tif 000032
（Ｒ4は上記と同様である。）
【００７０】
上記一般式（２）で表される繰り返し単位は、Ｒ5に含まれる極性官能基が基板との密着性を向上させ、また、ポリマーのガラス転移点（Ｔｇ）を高め、酸拡散を抑制するために有効である。
【００７１】
上記一般式（３）で表される繰り返し単位の具体例を以下に挙げるが、これらに限定されるものではない。
【００７２】
【化３２】
0005626124.tif 000033
【００７３】
【化３３】
0005626124.tif 000034
【００７４】
【化３４】
0005626124.tif 000035
（Ｒ6は上記と同様である。）
【００７５】
上記一般式（３）で表される構造の繰り返し単位は、アルコール水酸基がアセタール保護された部分構造を有する。酸の作用によりアセタール保護基が分解、アルコールが発生することで有機溶剤現像液に対する溶解性が低下するため、カルボン酸保護単位と同様に溶解コントラストを生じさせるが、アルコール性水酸基はカルボキシル基と架橋反応性が異なるため、その導入割合により溶解コントラストを調整することができる。
【００７６】
また、前記ベース樹脂［Ａ］に含まれる繰り返し単位（ａ１）の好ましい例として、下記一般式（４）で表される構造の単位も挙げられる。
【化３５】
0005626124.tif 000036
上記式中、Ｒ10〜Ｒ13のうち少なくとも一つが、下記一般式（５）
【化３６】
0005626124.tif 000037
（式中、鎖線は結合手を示す。Ｒ14は水素原子、炭素数１〜１０の直鎖状、分岐状又は環状のアルキル基、炭素数２〜１０の直鎖状、分岐状又は環状のアルコキシアルキル基、又は炭素数１〜１０の直鎖状、分岐状又は環状のアシル基を表す。Ｒ15は酸不安定基を表す。Ｗ1は単結合又は炭素数１〜１０の（ｋ3＋２）価の炭化水素基を表す。ｋ3は０又は１である。）で表される官能基であり、その他はそれぞれ独立に、水素原子、炭素数１〜２０の直鎖状、分岐状又は環状のアルキル基、ハロゲン原子、炭素数１〜２０の直鎖状、分岐状又は環状のハロゲン化アルキル基、炭素数１〜２０の直鎖状、分岐状又は環状のアルコキシ基、炭素数２〜２０の直鎖状、分岐状又は環状のアルコキシアルキル基、炭素数２〜２０の直鎖状、分岐状又は環状のアルキルカルボニルオキシ基、炭素数７〜２０のアリールカルボニルオキシ基、炭素数１〜２０の直鎖状、分岐状又は環状のアルキルスルホニルオキシ基、炭素数６〜２０のアリールスルホニルオキシ基、炭素数２〜２０の直鎖状、分岐状又は環状のアルコキシカルボニル基、又は炭素数３〜２０の直鎖状、分岐状又は環状のアルコキシカルボニルアルキル基から選ばれ、Ｘ01、Ｘ02はそれぞれ独立に−ＣＨ2−又は−Ｏ−である。ｊは０又は１である。
【００７７】
ここで、上記式中の酸不安定基Ｒ15の具体例としては、上記一般式（１）中のＲ2、Ｒ3と同様のものを挙げることができる。
【００７８】
上記一般式（４）で表される繰り返し単位の具体例を以下に挙げるが、これらに限定されるものではない。
【化３７】
0005626124.tif 000038
【００７９】
【化３８】
0005626124.tif 000039
【００８０】
【化３９】
0005626124.tif 000040
【００８１】
【化４０】
0005626124.tif 000041
【００８２】
【化４１】
0005626124.tif 000042
【００８３】
【化４２】
0005626124.tif 000043
【００８４】
【化４３】
0005626124.tif 000044
【００８５】
【化４４】
0005626124.tif 000045
【００８６】
上記一般式（４）で表される繰り返し単位を含有するベース樹脂［Ａ］の具体例としては、上記繰り返し単位の具体例のホモポリマーが例示できる他、下記の共重合体を挙げることができるが、これらに限定されるものではない。
【化４５】
0005626124.tif 000046
【００８７】
【化４６】
0005626124.tif 000047
【００８８】
【化４７】
0005626124.tif 000048
【００８９】
【化４８】
0005626124.tif 000049
【００９０】
また、ベース樹脂［Ａ］の好ましい例として、繰り返し単位（ａ１）が下記一般式（６）で表される構造の単位である開環メタセシス重合体水素添加物も挙げることができる。
【化４９】
0005626124.tif 000050
上記式中、Ｒ16〜Ｒ19のうち少なくとも一つが、下記一般式（７）
【化５０】
0005626124.tif 000051
（式中、鎖線は結合手を示す。Ｒ20は水素原子、炭素数１〜１０の直鎖状、分岐状又は環状のアルキル基、炭素数２〜１０の直鎖状、分岐状又は環状のアルコキシアルキル基、又は炭素数１〜１０の直鎖状、分岐状又は環状のアシル基を表す。Ｒ21は酸不安定基を表す。Ｗ2は単結合又は炭素数１〜１０の（ｋ4＋２）価の炭化水素基を表す。ｋ4は０又は１である。）で表される官能基であり、その他はそれぞれ独立に、水素原子、炭素数１〜２０の直鎖状、分岐状又は環状のアルキル基、ハロゲン原子、炭素数１〜２０の直鎖状、分岐状又は環状のハロゲン化アルキル基、炭素数１〜２０の直鎖状、分岐状又は環状のアルコキシ基、炭素数２〜２０の直鎖状、分岐状又は環状のアルコキシアルキル基、炭素数２〜２０の直鎖状、分岐状又は環状のアルキルカルボニルオキシ基、炭素数７〜２０のアリールカルボニルオキシ基、炭素数１〜２０の直鎖状、分岐状又は環状のアルキルスルホニルオキシ基、炭素数６〜２０のアリールスルホニルオキシ基、炭素数２〜２０の直鎖状、分岐状又は環状のアルコキシカルボニル基、又は炭素数３〜２０の直鎖状、分岐状又は環状のアルコキシカルボニルアルキル基から選ばれ、Ｘ11、Ｘ12はそれぞれ独立に−ＣＨ2−又は−Ｏ−である。ｉは０〜２の整数である。
【００９１】
上記一般式（６）で表される繰り返し単位の具体例を以下に挙げるが、これらに限定されるものではない。
【化５１】
0005626124.tif 000052
【００９２】
【化５２】
0005626124.tif 000053
【００９３】
【化５３】
0005626124.tif 000054
【００９４】
【化５４】
0005626124.tif 000055
【００９５】
【化５５】
0005626124.tif 000056
【００９６】
繰り返し単位（ａ１）が上記一般式（６）で表される構造の単位である場合、ベース樹脂［Ａ］は更に下記一般式（８）又は（９）で表される構造の繰り返し単位から選ばれる１種又は２種以上を含むことを特徴とする開環メタセシス重合体水素添加物であることが好ましい。
【化５６】
0005626124.tif 000057
上記式中、Ｒ22〜Ｒ25は、それぞれ独立に、水素原子又は炭素数１〜１０の直鎖状、分岐状又は環状のアルキル基であり、Ｘ21、Ｘ22は−ＣＨ2−又は−Ｏ−であり、同一でも異なってもよい。ｍは０〜２の整数を表す。Ｒ26〜Ｒ29は、それぞれ独立に、水素原子又は炭素数１〜１０の直鎖状、分岐状又は環状のアルキル基であり、Ｘ31、Ｘ32は−ＣＨ2−又は−Ｏ−であり、同一でも異なってもよい。Ｙ1及びＹ2は、一方が−（Ｃ＝Ｏ）−であり、他方は、−ＣＲ302−（Ｒ30は水素原子又は炭素数１〜１０の直鎖状又は分岐状のアルキル基を表す）である。ｎは０〜２の整数を表す。
【００９７】
上記一般式（８）、（９）で表される構造の繰り返し単位の具体例を以下に示すが、これらに限定されるものではない。
【化５７】
0005626124.tif 000058
【００９８】
また、繰り返し単位（ａ１）が上記一般式（１）で表される構造である場合、ベース樹脂［Ａ］は上記一般式（２）で表される繰り返し単位（ａ２）及び／又は上記一般式（３）で表される繰り返し単位（ａ３）を１種又は２種以上含むことが好ましいが、各繰り返し単位の構成モル比は、一般式（１）、（２）、（３）で表される構造の各繰り返し単位の構成モル比の合計量をそれぞれｒ１、ｒ２、ｒ３、また、その他の繰り返し単位の構成モル比の合計量をＲとした場合、好ましい組成比は、０．１≦ｒ１≦０．９、０．１≦ｒ２≦０．９、０≦ｒ３≦０．９、０≦Ｒ≦０．３を同時に満たし、特に好ましい組成比は、０．２≦ｒ１≦０．７、０．２≦ｒ２≦０．６、０．１≦ｒ３≦０．４、０≦Ｒ≦０．２を同時に満たす（ここで、ｒ１＋ｒ２＋ｒ３＋Ｒ＝１である）。
【００９９】
なお、一般式（１）、（２）、（３）で表される構造の各繰り返し単位以外に用いてもよい、その他の繰り返し単位としては、例えば、水酸基、カルボキシル基、エーテル結合、エステル結合を含んでもよい直鎖状又は分岐状の炭化水素基を含む（メタ）アクリル酸エステル単位やフッ素原子、スルホニルイミド結合を含んでもよい直鎖状、分岐状又は環状の炭化水素基を含む（メタ）アクリル酸エステル単位等が挙げられ、より具体的には以下の構造の繰り返し単位を示すことができるが、これらに限定されるものではない。
【０１００】
【化５８】
0005626124.tif 000059
（Ｒ”は水素原子又はメチル基を示す。）
【０１０１】
また、繰り返し単位（ａ１）が上記一般式（４）で表される構造である場合、ベース樹脂［Ａ］中の繰り返し単位（ａ１）の構成モル比は、２０〜１００モル％であることが好ましく、特に３０〜８０モル％であることが好ましい。
【０１０２】
また、繰り返し単位（ａ１）が上記一般式（６）で表され、ベース樹脂［Ａ］が開環メタセシス重合体水素添加物である場合、ベース樹脂［Ａ］は更に上記一般式（８）又は（９）で表される構造の繰り返し単位を１種又は２種以上含むことが好ましいが、各繰り返し単位の構成モル比は、一般式（６）、（８）、（９）で表される構造の各繰り返し単位の構成モル比の合計量をそれぞれｒ６、ｒ８、ｒ９、また、その他の繰り返し単位の構成モル比の合計量をＲ’とした場合、、好ましい組成比は、０．１≦ｒ６≦０．９、０．１≦（ｒ８＋ｒ９）≦０．９、０≦Ｒ’≦０．３を同時に満たし、特に好ましい組成比は、０．２≦ｒ６≦０．７、０．２≦（ｒ８＋ｒ９）≦０．４、０≦Ｒ’≦０．２を同時に満たす（ここで、ｒ６＋ｒ８＋ｒ９＋Ｒ’＝１である）。
【０１０３】
なお、一般式（６）、（８）、（９）で表される構造の各繰り返し単位以外に含まれていてもよい、その他の繰り返し単位としては、例えば、水酸基、カルボキシル基、エステル結合等の酸素官能基を含む環状オレフィンモノマーや環状オレフィン炭化水素モノマーを開環メタセシス重合し、水素添加することで生成する、以下のような構造の繰り返し単位を示すことができるが、これらに限定されるものではない。
【０１０４】
【化５９】
0005626124.tif 000060
【０１０５】
また、上記ベース樹脂［Ａ］において、カルボキシル基及び水酸基を含む繰り返し単位の構成モル比が１０％以下であることが好ましく、更に、カルボキシル基が全く含まれないことが特に好ましい。保護されていないカルボキシル基や水酸基がベース樹脂［Ａ］に多く存在すると、レジスト膜未露光部の有機溶剤現像液への溶解性が低下するためである。
【０１０６】
本発明で用いるベース樹脂［Ａ］において、重量平均分子量Ｍｗと数平均分子量との比、即ち分散度（Ｍｗ／Ｍｎ）は特に制限されないが、１．０〜３．０の狭い分子量分布の場合、酸拡散が抑制され、解像度が向上するために好ましい。また、ベース樹脂［Ａ］の重量平均分子量Ｍｗは、通常、３，０００〜１００，０００であり、好ましくは５，０００〜５０，０００である。なお、本明細書において記載する数平均分子量及び重量平均分子量は、溶剤としてテトラヒドロフラン（ＴＨＦ）を用いたポリスチレン換算でのゲルパーミエーションクロマトグラフィー（ＧＰＣ）によって測定した。
【０１０７】
また、ベース樹脂［Ａ］として、カルボキシル基が酸不安定基で保護された部分構造を有する繰り返し単位を１種又は２種以上含む樹脂であれば、構造、組成比、分子量、分散度の異なる複数種を混合して用いてもよい。
【０１０８】
本発明に係るレジスト組成物は光酸発生剤［Ｂ］を含むが、光酸発生剤の配合量はベース樹脂１００質量部に対し０．５〜３０質量部、特に１〜２０質量部とすることが好ましい。
【０１０９】
光酸発生剤の成分としては、高エネルギー線照射により酸を発生する化合物であればいずれでも構わない。好適な光酸発生剤としてはスルホニウム塩、ヨードニウム塩、スルホニルジアゾメタン、Ｎ−スルホニルオキシイミド、オキシム−Ｏ−スルホネート型酸発生剤等があり、これらは単独あるいは２種以上混合して用いることができる。
【０１１０】
光酸発生剤の具体例としては、特開２００８−１１１１０３号公報の段落［０１２３］〜［０１３８］に記載されているものが挙げられる。
【０１１１】
本発明に係るレジスト組成物は架橋剤［Ｃ］としてオキシラン環又はオキセタン環から選ばれる官能基を分子内に２つ以上有する化合物を含む。
【０１１２】
このような架橋剤の具体例を以下に挙げるが、これらに限定されるものではない。
【化６０】
0005626124.tif 000061
【０１１３】
【化６１】
0005626124.tif 000062
【０１１４】
【化６２】
0005626124.tif 000063
【０１１５】
また、架橋剤［Ｃ］の配合量はベース樹脂１００質量部に対し０．５〜２０質量部、特に１〜１０質量部とすることが好ましい。
【０１１６】
本発明に係るレジスト組成物は有機溶剤［Ｄ］を含むが、有機溶剤の配合量はベース樹脂１００質量部に対し１００〜１０，０００質量部、特に３００〜８，０００質量部とすることが好ましい。
【０１１７】
有機溶剤の具体例としては、特開２００８−１１１１０３号公報の段落［０１４４］に記載のシクロヘキサノン、メチル−２−ｎ−アミルケトン等のケトン類、３−メトキシブタノール、３−メチル−３−メトキシブタノール、１−メトキシ−２−プロパノール、１−エトキシ−２−プロパノール、グリコール、グリセリン、１，４−ブタンジオール、１，３−ブタンジオール等のアルコール類、プロピレングリコールモノメチルエーテル、エチレングリコールモノメチルエーテル、プロピレングリコールモノエチルエーテル、エチレングリコールモノエチルエーテル、プロピレングリコールジメチルエーテル、ジエチレングリコールジメチルエーテル等のエーテル類、プロピレングリコールモノメチルエーテルアセテート、プロピレングリコールモノエチルエーテルアセテート、乳酸エチル、ピルビン酸エチル、酢酸ブチル、３−メトキシプロピオン酸メチル、３−エトキシプロピオン酸エチル、酢酸ｔｅｒｔ−ブチル、プロピオン酸ｔｅｒｔ−ブチル、プロピレングリコールモノｔｅｒｔ−ブチルエーテルアセテート等のエステル類、γ−ブチロラクトン等のラクトン類、ジエチレングリコール、プロピレングリコール、グリセリン、１，４−ブタンジオール、１，３−ブタンジオール等のアルコール類及びその混合溶剤が挙げられる。
【０１１８】
本発明に係るレジスト組成物は、上記ベース樹脂［Ａ］、光酸発生剤［Ｂ］、架橋剤［Ｃ］、有機溶剤［Ｄ］に加えて、クエンチャー［Ｅ］及び／又は界面活性剤［Ｆ］を１種又は２種以上含むことが好ましく、また、必要に応じて更に、溶解制御剤、アセチレンアルコール類等その他の成分を含有することができる。
【０１１９】
クエンチャー成分［Ｅ］の例としては、塩基性化合物として含窒素化合物を挙げることができる。具体的には特開２００８−１１１１０３号公報の段落［０１４８］〜［０１６３］に記載の１級、２級、３級のアミン化合物、特にはヒドロキシ基、エーテル基、エステル基、ラクトン環、シアノ基、スルホン酸エステル基を有するアミン化合物あるいは特許第３７９０６４９号公報に記載のカルバメート基を有する含窒素有機化合物を挙げることができる。
含窒素化合物を配合する場合、その配合量はベース樹脂１００質量部に対し０．０１〜１０質量部、特に０．１〜５質量部とすることが好ましい。
【０１２０】
また、弱酸を共役酸とするアニオンを有するオニウム塩化合物をクエンチャーとして用いることができ、そのクエンチ機構は酸発生剤より発生した強酸が塩交換反応によりオニウム塩に変わるという現象に基づく。塩交換により発生した弱酸ではベース樹脂に含まれる酸不安定基の脱保護反応は進行しないため、この系における弱酸オニウム塩化合物はクエンチャーとして機能したことになる。オニウム塩クエンチャーとしては、例えば特開２００８−１５８３３９号公報に記載されているα位がフッ素化されていないスルホン酸、及びカルボン酸のスルホニウム塩、ヨードニウム塩、アンモニウム塩等のオニウム塩をクエンチャーとして挙げることができ、これらはα位がフッ素化されたスルホン酸、イミド酸、メチド酸を発生する酸発生剤と併用した場合にクエンチャーとして機能し得る。また、オニウム塩クエンチャーがスルホニウム塩やヨードニウム塩のように光分解性を有する場合、光強度が強い部分のクエンチ能が低下し、これによって溶解コントラストが向上するため、有機溶剤現像によるネガ型パターン形成において、パターンの矩形性が向上する。
オニウム塩化合物を配合する場合、その配合量はベース樹脂１００質量部に対し０．０５〜２０質量部、特に０．２〜１０質量部とすることが好ましい。
【０１２１】
また、上記の含窒素有機化合物やオニウム塩化合物等のクエンチャー成分を単独あるいは２種以上混合して用いることができる。
【０１２２】
また、下記一般式（Ｑ１）、（Ｑ２）、（Ｑ３）で表される構造の含窒素化合物と上記の弱酸を共役酸とするアニオンを有するオニウム塩化合物が、架橋剤を分解するおそれがなく、レジスト組成物の長期安定性が確保できると同時に、クエンチ能が高いために酸拡散を抑制する効果が高く、特に好ましいクエンチャー成分である。
【０１２３】
【化６３】
0005626124.tif 000064
（式中、Ｒ37は、炭素数１〜２０のアルキル基又は炭素数６〜２０の置換もしくは非置換のアリール基を表し、ヘテロ原子を含んでもよい。Ｒ38は、炭素数１〜１０のアルキル基を表す。Ｒ39は、炭素数１〜１０のアルキル基、又は炭素数１〜１０のアルコキシ基を表す。ｕは１又は２、ｖは０〜５の整数である。）
【０１２４】
【化６４】
0005626124.tif 000065
（式中、Ｒ40は、水素原子、炭素数１〜１５の直鎖状、分岐状又は環状のアルキル基、又は炭素数６〜１５のアリール基を示す。Ｒ41とＲ42は、それぞれ独立に水素原子、炭素数１〜１０の直鎖状、分岐状又は環状のアルキル基、又は炭素数６〜１５のアリール基を示す。Ｒ41とＲ42は、互いに結合して炭素数６〜１４の芳香環を形成してもよい。Ｒ43は、炭素数３〜１５のアルキル基、アルケニル基、又は炭素数６〜１５アリール基を示す。）
【０１２５】
【化６５】
0005626124.tif 000066
（式中、Ｒ44は、水素原子、炭素数１〜１５の直鎖状、分岐状又は環状のアルキル基、又は炭素数６〜１５のアリール基を示す。Ｒ45とＲ46は、それぞれ独立に水素原子、炭素数１〜１０の直鎖状、分岐状又は環状のアルキル基、又は炭素数６〜１５のアリール基を示す。Ｒ45とＲ46は、互いに結合して炭素数６〜１４の芳香環を形成してもよい。ｔは１〜５の整数である。）
【０１２６】
上記一般式（Ｑ１）で表される構造の含窒素化合物の具体例を以下に示すが、これらに限定されるものではない。
【化６６】
0005626124.tif 000067
【０１２７】
【化６７】
0005626124.tif 000068
【０１２８】
上記一般式（Ｑ２）で表される構造の含窒素化合物の具体例を以下に示すが、これらに限定されるものではない。
【化６８】
0005626124.tif 000069
【０１２９】
上記一般式（Ｑ３）で表される構造の含窒素化合物の具体例を以下に示すが、これらに限定されるものではない。
【化６９】
0005626124.tif 000070
【０１３０】
界面活性剤［Ｆ］としては特開２００８−１１１１０３号公報の段落［０１６６］、溶解制御剤としては特開２００８−１２２９３２号公報の段落［０１５５］〜［０１７８］、アセチレンアルコール類としては特開２００８−１２２９３２号公報の段落［０１７９］〜［０１８２］に記載のものを用いることができる。界面活性剤を添加する場合、その添加量は、本発明の効果を妨げない範囲で任意とすることができる。
【０１３１】
また、スピンコート後のレジスト表面の撥水性を向上させるための高分子化合物を添加することもできる。この添加剤は、トップコートを用いない液浸リソグラフィーに用いることができる。このような添加剤としては、特開２００７−２９７５９０号公報及び特開２００８−１１１１０３号公報に開示されているような、特定構造の１，１，１，３，３，３−ヘキサフルオロ−２−プロパノール残基を有する高分子化合物等が挙げられる。レジスト組成物に添加される撥水性向上剤は、有機溶剤を含む現像液に溶解する必要がある。上記の特定の１，１，１，３，３，３−ヘキサフルオロ−２−プロパノール残基を有する高分子化合物は、現像液への溶解性が良好である。撥水性向上剤として、アミノ基やアミン塩を繰り返し単位として共重合した高分子化合物は、露光後加熱処理（ポストエクスポージャーベーク：以下ＰＥＢと記す。）中の酸の蒸発を防いで現像後のホールパターンの開口不良を防止する効果が高い。撥水性向上剤を添加する場合、その添加量は、ベース樹脂１００質量部に対して０．１〜２０質量部、好ましくは０．５〜１０質量部である。
【０１３２】
本発明のパターン形成方法の説明図を図１に示す。この場合、図１（Ａ）に示したように、本発明においては基板１０上に形成した被加工層２０に直接又は中間介在層３０を介してレジスト組成物を基板上に塗布してレジスト膜４０を形成する。レジスト膜の厚さは、１０〜１，０００ｎｍ、特に２０〜５００ｎｍであることが好ましい。このレジスト膜は、塗布後露光前に加熱処理（ポストアプライドベーク：以下ＰＡＢと記す。）されるが、この条件としては６０〜１８０℃、特に７０〜１５０℃で１０〜３００秒間、特に１５〜２００秒間行うことが好ましい。
【０１３３】
なお、基板１０としては、シリコン基板が一般的に用いられる。被加工層２０としては、ＳｉＯ2、ＳｉＮ、ＳｉＯＮ、ＳｉＯＣ、ｐ−Ｓｉ、α−Ｓｉ、ＴｉＮ、ＷＳｉ、ＢＰＳＧ、ＳＯＧ、Ｃｒ、ＣｒＯ、ＣｒＯＮ、ＭｏＳｉ、低誘電膜及びそのエッチングストッパー膜が挙げられる。中間介在層３０としては、ＳｉＯ2、ＳｉＮ、ＳｉＯＮ、ｐ−Ｓｉ等のハードマスク、カーボン膜による下層膜と珪素含有中間膜、有機反射防止膜等が挙げられる。
【０１３４】
次いで、図１（Ｂ）に示すように露光５０を行う。ここで、露光光としては波長１４０〜２５０ｎｍの高エネルギー線、波長１３．５ｎｍのＥＵＶ等が挙げられるが、中でもＡｒＦエキシマレーザーによる１９３ｎｍの露光光が最も好ましく用いられる。露光は大気中や窒素気流中のドライ雰囲気で行ってもよいし、水中の液浸露光であってもよい。ＡｒＦ液浸リソグラフィーにおいては、液浸溶剤として純水、又はアルカン等の屈折率が１以上で露光波長に高透明の液体が用いられる。液浸リソグラフィーでは、ＰＡＢ後のレジスト膜と投影レンズの間に、純水やその他の液体を挿入する。これによってＮＡが１．０以上のレンズ設計が可能となり、より微細なパターン形成が可能になる。
【０１３５】
液浸リソグラフィーはＡｒＦリソグラフィーを４５ｎｍノードまで延命させるための重要な技術である。液浸露光の場合は、レジスト膜上に残った水滴残りを除去するために露光後の純水リンス（ポストソーク）を行ってもよいし、レジスト膜からの溶出物を防ぎ、膜表面の滑水性を上げるために、ＰＡＢ後のレジスト膜上に保護膜を形成してもよい。
【０１３６】
液浸リソグラフィーに用いられるレジスト保護膜形成用組成物としては、例えば、水に不溶でアルカリ現像液に溶解する１，１，１，３，３，３−ヘキサフルオロ−２−プロパノール残基を有する繰り返し単位を含む高分子化合物をベース樹脂とし、これを炭素数４以上のアルコール系溶剤、炭素数８〜１２のエーテル系溶剤又はこれらの混合溶剤に溶解させたものが好ましい。保護膜は有機溶剤を含む現像液に溶解する必要があるが、１，１，１，３，３，３−ヘキサフルオロ−２−プロパノール残基を有する繰り返し単位を含む高分子化合物は上記有機溶剤を含む現像液に溶解する。特に、特開２００７−２５６３４号公報、特開２００８−３５６９号公報に開示された１，１，１，３，３，３−ヘキサフルオロ−２−プロパノール残基を有する保護膜形成用組成物から形成された保護膜の有機溶剤現像液に対する溶解性は高い。
【０１３７】
上記保護膜形成用組成物に、アミン化合物もしくはアミン塩を配合すること、又は上記１，１，１，３，３，３−ヘキサフルオロ−２−プロパノール残基を有する繰り返し単位に更にアミノ基もしくはアミン塩を有する繰り返し単位を共重合した高分子化合物をベース樹脂として用いることは、レジスト膜の露光部から発生した酸の未露光部分への拡散を制御し、ホールの開口不良を防止する効果が高い。アミン化合物を添加した保護膜形成用組成物としては特開２００８−３５６９号公報に記載のもの、アミノ基又はアミン塩を共重合した保護膜形成用組成物としては特開２００７−３１６４４８号公報に記載のものを用いることができる。アミン化合物、アミン塩としては、上記レジスト組成物添加用の塩基性化合物として詳述したものの中から選定することができる。アミン化合物、アミン塩の配合量は、ベース樹脂１００質量部に対して０．０１〜１０質量部、特に０．０２〜８質量部が好ましい。
【０１３８】
レジスト膜形成後に、純水リンス（ポストソーク）を行うことによって、レジスト膜表面からの酸発生剤等の抽出あるいはパーティクルの洗い流しを行ってもよいし、露光後に膜上に残った水を取り除くためのリンス（ポストソーク）を行ってもよい。ＰＥＢ中に露光部から蒸発した酸が未露光部に付着し、未露光部分の表面の保護基を脱保護させると、現像後のホールの表面がブリッジして閉塞する可能性がある。特に、ネガティブ現像におけるホールの外側は、光が照射されて酸が発生している。ＰＥＢ中にホールの外側の酸が蒸発し、ホールの内側に付着するとホールが開口しないことがある。酸の蒸発を防いでホールの開口不良を防ぐために保護膜を適用することは効果的である。更に、アミン化合物又はアミン塩を添加した保護膜は、酸の蒸発を効果的に防ぐことができる。
【０１３９】
このように、保護膜形成用組成物としては、１，１，１，３，３，３−ヘキサフルオロ−２−プロパノール残基を有する高分子化合物及びアミノ基又はアミン塩を有する化合物を、炭素数４以上のアルコール系溶剤、炭素数８〜１２のエーテル系溶剤又はこれらの混合溶剤に溶解させたもの、あるいは上記１，１，１，３，３，３−ヘキサフルオロ−２−プロパノール残基を有する繰り返し単位に更にアミノ基もしくはアミン塩を有する繰り返し単位を共重合した高分子化合物をベース樹脂として用いて、これを炭素数４以上のアルコール系溶剤、炭素数８〜１２のエーテル系溶剤又はこれらの混合溶剤に溶解させたものを用いることが好ましい。
【０１４０】
上記炭素数４以上のアルコール系溶剤としては、１−ブチルアルコール、２−ブチルアルコール、イソブチルアルコール、ｔｅｒｔ−ブチルアルコール、１−ペンタノール、２−ペンタノール、３−ペンタノール、ｔｅｒｔ−アミルアルコール、ネオペンチルアルコール、２−メチル−１−ブタノール、３−メチル−１−ブタノール、３−メチル−３−ペンタノール、シクロペンタノール、１−ヘキサノール、２−ヘキサノール、３−ヘキサノール、２，３−ジメチル−２−ブタノール、３，３−ジメチル−１−ブタノール、３，３−ジメチル−２−ブタノール、２−エチル−１−ブタノール、２−メチル−１−ペンタノール、２−メチル−２−ペンタノール、２−メチル−３−ペンタノール、３−メチル−１−ペンタノール、３−メチル−２−ペンタノール、３−メチル−３−ペンタノール、４−メチル−１−ペンタノール、４−メチル−２−ペンタノール、４−メチル−３−ペンタノール、シクロヘキサノール、１−オクタノール等が挙げられる。
炭素数８〜１２のエーテル系溶剤としては、ジ−ｎ−ブチルエーテル、ジイソブチルエーテル、ジ−ｓｅｃ−ブチルエーテル、ジ−ｎ−ペンチルエーテル、ジイソペンチルエーテル、ジ−ｓｅｃ−ペンチルエーテル、ジ−ｔｅｒｔ−アミルエーテル、ジ−ｎ−ヘキシルエーテル等が挙げられる。
【０１４１】
露光における露光量は、１〜２００ｍＪ／ｃｍ2程度、特に１０〜１００ｍＪ／ｃｍ2程度とすることが好ましい。次に、ホットプレート上で６０〜１５０℃で１〜５分間、好ましくは８０〜１２０℃で１〜３分間ＰＥＢを施す。
【０１４２】
更に、図１（Ｃ）に示されるように、有機溶剤を含む現像液を用い、０．１〜３分間、好ましくは０．５〜２分間、浸漬（ｄｉｐ）法、パドル（ｐｕｄｄｌｅ）法、スプレー（ｓｐｒａｙ）法等の常法により現像することにより未露光部分が溶解するネガティブパターンが基板上に形成される。
【０１４３】
上記有機溶剤としては、２−オクタノン、２−ノナノン、２−ヘプタノン、３−ヘプタノン、４−ヘプタノン、２−ヘキサノン、３−ヘキサノン、ジイソブチルケトン、２−メチルシクロヘキサノン、３−メチルシクロヘキサノン、４−メチルシクロヘキサノン、アセトフェノン、２’−メチルアセトフェノン、４’−メチルアセトフェノン等のケトン類、酢酸プロピル、酢酸ブチル、酢酸イソブチル、酢酸アミル、酢酸ブテニル、酢酸イソアミル、酢酸フェニル、蟻酸プロピル、蟻酸ブチル、蟻酸イソブチル、蟻酸アミル、蟻酸イソアミル、吉草酸メチル、ペンテン酸メチル、クロトン酸メチル、クロトン酸エチル、乳酸メチル、乳酸エチル、乳酸プロピル、乳酸ブチル、乳酸イソブチル、乳酸アミル、乳酸イソアミル、２−ヒドロキシイソ酪酸メチル、２−ヒドロキシイソ酪酸エチル、安息香酸メチル、安息香酸エチル、酢酸フェニル、酢酸ベンジル、フェニル酢酸メチル、蟻酸ベンジル、蟻酸フェニルエチル、３−フェニルプロピオン酸メチル、プロピオン酸ベンジル、フェニル酢酸エチル、酢酸２−フェニルエチル等のエステル類などを好ましく用いることができる。これらの有機溶剤は、１種単独で又は２種以上を混合して使用することができる。
【０１４４】
これらの有機溶剤の総量は、現像液総量の６０質量％以上であることが好ましい。より好ましくは８０〜１００質量％である。
上記現像液は、その他の有機溶剤を含んでもよい。その他の有機溶剤としては、オクタン、デカン、ドデカン等のアルカン類、イソプロピルアルコール、１−ブタノール、１−ペンタノール、１−ヘキサノール、４−メチル−２−ペンタノール等のアルコール類等が挙げられる。
また、上記現像液は、界面活性剤を含んでもよく、界面活性剤としては前述のレジスト組成物に添加してよいものと同様の具体例が挙げられる。
【０１４５】
現像の終了時には、リンスを行う。リンス液としては、現像液と混溶し、レジスト膜を溶解させない溶剤が好ましい。このような溶剤としては、炭素数３〜１０のアルコール、炭素数８〜１２のエーテル化合物、炭素数６〜１２のアルカン、アルケン、アルキン、芳香族系の溶剤が好ましく用いられる。
【０１４６】
具体的には、炭素数６〜１２のアルカンとしては、ヘキサン、ヘプタン、オクタン、ノナン、デカン、ウンデカン、ドデカン、メチルシクロペンタン、ジメチルシクロペンタン、シクロヘキサン、メチルシクロヘキサン、ジメチルシクロヘキサン、シクロヘプタン、シクロオクタン、シクロノナン等が挙げられる。炭素数６〜１２のアルケンとしては、ヘキセン、ヘプテン、オクテン、シクロヘキセン、メチルシクロヘキセン、ジメチルシクロヘキセン、シクロヘプテン、シクロオクテン等が挙げられる。炭素数６〜１２のアルキンとしては、ヘキシン、ヘプチン、オクチン等が挙げられる。炭素数３〜１０のアルコールとしては、ｎ−プロピルアルコール、イソプロピルアルコール、１−ブチルアルコール、２−ブチルアルコール、イソブチルアルコール、ｔｅｒｔ−ブチルアルコール、１−ペンタノール、２−ペンタノール、３−ペンタノール、ｔｅｒｔ−アミルアルコール、ネオペンチルアルコール、２−メチル−１−ブタノール、３−メチル−１−ブタノール、３−メチル−３−ペンタノール、シクロペンタノール、１−ヘキサノール、２−ヘキサノール、３−ヘキサノール、２，３−ジメチル−２−ブタノール、３，３−ジメチル−１−ブタノール、３，３−ジメチル−２−ブタノール、２−エチル−１−ブタノール、２−メチル−１−ペンタノール、２−メチル−２−ペンタノール、２−メチル−３−ペンタノール、３−メチル−１−ペンタノール、３−メチル−２−ペンタノール、３−メチル−３−ペンタノール、４−メチル−１−ペンタノール、４−メチル−２−ペンタノール、４−メチル−３−ペンタノール、シクロヘキサノール、１−オクタノール等が挙げられる。炭素数８〜１２のエーテル化合物としては、ジ−ｎ−ブチルエーテル、ジイソブチルエーテル、ジ−ｓｅｃ−ブチルエーテル、ジ−ｎ−ペンチルエーテル、ジイソペンチルエーテル、ジ−ｓｅｃ−ペンチルエーテル、ジ−ｔｅｒｔ−アミルエーテル、ジ−ｎ−ヘキシルエーテル等が挙げられる。これらの溶剤は１種単独で又は２種以上を混合して使用することができる。これらの溶剤に加えて、トルエン、キシレン、エチルベンゼン、イソプロピルベンゼン、ｔｅｒｔ−ブチルベンゼン、メシチレン等の芳香族系の溶剤を用いることもできる。
【０１４７】
トレンチパターン形成において、ネガティブトーン現像は、ポジティブトーン現像よりも高コントラストの光学像を利用できる場合が多い。ここでトレンチパターンとは、ラインアンドスペースパターンにおけるスペース部分がライン部分の寸法幅より狭いパターンを指し、スペース部とスペース部の間隔が無限に離れた場合、即ちライン幅が無限に広い場合が孤立トレンチに相当する。特にトレンチ幅（スペース幅）が微細になるほど、マスク上のラインパターン像を反転しトレンチを形成させるネガティブトーン現像は解像性の点で有利となる。
【０１４８】
ネガティブトーン現像によってホールパターンを形成する方法は、マスクデザインによる分類により、以下の３通りの方法に集約される。
（ｉ）ドット状の遮光パターンが配置されたマスクを用い、ドット部分をネガ現像後にホールパターンとする方法。
（ｉｉ）格子状遮光パターンが配置されたマスクを用い、格子の交点をネガ現像後にホールパターンとする方法。
（ｉｉｉ）ライン状の遮光パターンが配置されたマスクを用いて２回の露光を行う方法であって、１回目の露光と２回目の露光のライン配列の向きを変えることでラインが交差するように重ねて露光し、ラインの交点をネガ現像後にホールパターンとする方法。
【０１４９】
上記（ｉ）の方法について、ドット状の遮光パターンが配置されたマスクを図７に例示する。この方法において、露光時の照明条件は特に限定されないが、図１７に示されるアパチャー形状のクロスポール照明（４重極照明）が狭ピッチ化のために好ましく、これにＸ−Ｙ偏光照明又は円形偏光のＡｚｉｍｕｔｈａｌｌｙ偏光照明を組み合わせて更にコントラストを向上させることが可能である。
【０１５０】
上記（ｉｉ）の方法について、格子状遮光パターンが配置されたマスクを図５に例示する。（ｉ）の方法と同様、クロスポール照明及び偏光照明と組み合わせることが狭ピッチの解像性向上の点で好ましい。
【０１５１】
図８にＮＡ１．３レンズ、クロスポール照明、６％ハーフトーン位相シフトマスク、Ａｚｉｍｕｔｈａｌｌｙ偏光照明でのピッチ９０ｎｍ、一辺の幅が６０ｎｍの正四角形のドットパターンが配置されたマスクにおける光学像コントラストを示す。また、図６にＮＡ１．３レンズ、クロスポール照明、６％ハーフトーン位相シフトマスク、Ａｚｉｍｕｔｈａｌｌｙ偏光照明でのピッチ９０ｎｍ、幅３０ｎｍの格子状ラインパターンの光学像を示す。前者のドットパターンを利用する場合よりも後者の格子状パターンを利用する場合の方が、光の強度が低下するためにレジストの感度が低下する欠点があるものの、光学コントラストが向上するという利点がある。
【０１５２】
上記（ｉｉ）の方法において、更に透過率３〜１５％のハーフトーン位相シフトマスクを用い、格子状のシフター格子の交点を現像後にホールパターンとする方法が、光学コントラストが向上することから好ましい。
【０１５３】
上記（ｉｉｉ）の方法について、図１５、図１６に示されるアパチャー形状のダイポール照明（２重極照明）を用い、Ｘ、Ｙ方向のラインパターンを２回に分けて露光し、光学像を重ねることにより、上記（ｉ）及び（ｉｉ）の方法に比べて、更に高いコントラストを得ることができる。ダイポール照明に併せてｓ偏光照明を加えると、更にコントラストを上げることができる。
【０１５４】
図２は、波長１９３ｎｍのＡｒＦエキシマレーザーを用いたＮＡ１．３レンズ、ダイポール照明、６％ハーフトーン位相シフトマスク、ｓ偏光でのピッチ９０ｎｍ、ラインサイズ４５ｎｍのＸ方向ラインの光学像を示す。また、図３は、波長１９３ｎｍのＡｒＦエキシマレーザーを用いたＮＡ１．３レンズ、ダイポール照明、６％ハーフトーン位相シフトマスク、ｓ偏光でのピッチ９０ｎｍ、ラインサイズ４５ｎｍのＹ方向ラインの光学像を示す。色が濃い方が遮光部分、白い方が光の強い領域であり、白と黒のコントラスト差がはっきりしており、特に強い遮光部分が存在することが示されている。図４は、Ｙ方向ラインにＸ方向ラインの光学像を重ねたコントラストイメージである。ＸとＹのラインの組み合わせで格子状のイメージができ上がるように思われるがそうではなく、光の弱い黒い部分のパターンは円形である。円形のサイズが大きい場合は菱形形状で隣のパターンとつながり易いが、円のサイズが小さいほど円形度合いが向上し、強く遮光された小さな円が存在することが示されている。
【０１５５】
上記（ｉｉｉ）の２回露光する方法は（ｉ）や（ｉｉ）の１回露光による方法に比べてスループットが低下するものの、光学コントラストが高いことから、微細なパターンを寸法均一性よく形成でき、狭ピッチ化においても有利である。１回目のラインと２回目のラインの角度は直角が好ましいが、９０度以外の角度でも構わなく、１回目のラインの寸法と２回目のラインの寸法やピッチが同じであっても異なってもよい。１回目のラインと、これと異なる位置に２回目のラインが１枚のマスクに有するマスクを用いて１回目の露光と２回目の露光を連続露光することも可能である。また、１枚のマスクを用いてＸ方向とＹ方向のコントラストを強調した２回の連続した露光は、現在の市販のスキャナーで行うことが可能である。
【０１５６】
ピッチや位置がランダムに配列された微細なホールパターンの形成は困難である。密集パターンのコントラストは、ダイポール、クロスポール等の斜入射照明に位相シフトマスクと偏光を組み合わせた超解像技術によって向上させることができるが、孤立パターンのコントラストはそれほど向上しない。
【０１５７】
密集の繰り返しパターンに対して超解像技術を用いた場合、孤立パターンとの粗密（プロキシミティー）バイアスが問題になる。強い超解像技術を使えば使うほど密集パターンの解像力が向上するが、孤立パターンの解像力は変わらないために、粗密バイアスが拡大する。微細化に伴うホールパターンにおける粗密バイアスの増加は深刻な問題である。粗密バイアスを抑えるために、一般的にはマスクパターンの寸法にバイアスを付けることが行われている。粗密バイアスはレジスト組成物の特性、即ち、溶解コントラストや酸拡散によっても変わるために、レジスト組成物の種類毎にマスクの粗密バイアスが変化する。レジスト組成物の種類毎に粗密バイアスを変えたマスクを用いることになり、マスク製作の負担が増している。そこで、強い超解像照明で密集ホールパターンのみを解像させ、パターンの上に１回目のポジ型レジストパターンを溶解させないアルコール溶剤のネガ型レジスト膜を塗布し、不必要なホール部分を露光、現像することによって閉塞させて密集パターンと孤立パターンの両方を作製する方法（Ｐａｃｋ  ａｎｄ  ｕｎｐａｃｋ；ＰＡＵ法）が提案されている（Ｐｒｏｃ．  ＳＰＩＥ  Ｖｏｌ．  ５７５３  ｐ１７１  （２００５））。この方法の問題点は、１回目の露光と２回目の露光の位置ずれが挙げられ、この点については文献の著者も指摘している。また、２回目の現像で塞がれないホールパターンは２回現像されることになり、これによる寸法変化も問題として挙げられる。
【０１５８】
ランダムピッチのホールパターンをポジネガ反転の有機溶剤現像で形成するためには、格子状の遮光パターンが全面に配列され、ホールを形成する場所だけに格子の幅を太くしたマスクを用いることが有効である。
【０１５９】
上記（ｉｉ）の方法において、図９に示すようなハーフピッチ以下のライン幅による格子状の第１のシフターと、第１のシフター上に第１のシフターの線幅よりもウエハー上の寸法で２〜３０ｎｍ太い第２のシフターが配列された位相シフトマスクを用い、太いシフターが配列された点を現像後にホールパターンとする方法により、あるいは図１１に示すようなハーフピッチ以下のライン幅による格子状の第１のシフターと、第１のシフター上に第１のシフターの線幅よりもウエハー上の寸法で２〜１００ｎｍ太いドットパターンの第２のシフターが配列された位相シフトマスクを用い、太いシフターが配列された点を現像後にホールパターンとする方法により、ランダムピッチのホールパターンを形成することができる。
【０１６０】
ピッチ９０ｎｍで、２０ｎｍラインの格子状パターン上に、図９に示すようにパターンを形成したい部分に十字の太い交差ラインを配置する。色の黒い部分がハーフトーンのシフター部分である。孤立性の所ほど太いライン（図９では幅４０ｎｍ）、密集部分では幅３０ｎｍのラインが配置されている。密集パターンよりも孤立パターンの方が光の強度が弱くなるために、太いラインが用いられる。密集パターンの端の部分も光の強度がやや低下するために、密集部分の中心よりもやや幅広の３２ｎｍのラインが宛われている。
【０１６１】
図９のマスクを用いて得られた光学像のコントラストイメージを図１０に示す。黒い遮光部分にポジネガ反転によってホールが形成される。ホールが形成されるべき場所以外にも黒点が見られるが、黒点のサイズは小さいために、実際には殆ど転写されない。不必要な部分の格子ラインの幅を狭くしたりするなどの更なる最適化によって、不必要なホールの転写を防止することが可能である。
【０１６２】
同じく格子状の遮光パターンを全面に配列し、ホールを形成する場所だけに太いドットを配置したマスクを用いることもできる。ピッチ９０ｎｍで、１５ｎｍラインの格子状パターン上に、図１１に示すようにドットを形成したい部分に太いドットを配置する。色の黒い部分がハーフトーンのシフター部分である。孤立性の所ほど大きなドット（図１１では一辺９０ｎｍ）、密集部分では一辺５５ｎｍの四角状のドットが配置されている。ドットの形状は正四角形でも、長方形、菱形、５角形、６角形、７角形、８角形以上の多角形、円形でも構わない。図１１のマスクを用いて得られた光学像のコントラストイメージを図１２に示す。図１０に比べてもほぼ同等の黒い遮光部分が存在し、ポジネガ反転によってホールが形成されることが示されている。
【０１６３】
図１３に示されるような格子状パターンが配列されていないマスクを用いた場合、図１４に示されるように黒い遮光部分は現れない。この場合はホールの形成が困難であるか、もし形成できたとしても光学像のコントラストが低いために、マスク寸法のバラツキがホールの寸法のバラツキに大きく反映する結果となる。
【実施例】
【０１６４】
以下、実施例及び比較例を示して本発明を具体的に説明するが、本発明は下記実施例等に制限されるものではない。なお、下記例において、数平均分子量及び重量平均分子量は、溶剤としてテトラヒドロフラン（ＴＨＦ）を用いたポリスチレン換算でのゲルパーミエーションクロマトグラフィー（ＧＰＣ）によって測定した。
【０１６５】
レジスト組成物の調製
本発明のレジスト組成物を得るべく、下記表１に示す組成で配合して溶解させ、０．２μｍのテフロン（登録商標）フィルターで濾過したレジスト溶液を調製した。また、比較例として架橋剤を含まないレジスト組成物を下記表２に示す組成で上記同様の方法により調製した。また、表１，２中のベース樹脂の構造、分子量（Ｍｗ）、分散度（Ｍｗ／Ｍｎ）を下記表３，４に示す。表３，４中の（  ）内の数値は各繰り返し単位の構成比率（モル％）を示す。また、表１，２中の光酸発生剤の構造を表５に、表１，２中のクエンチャー成分の構造を表６に示す。また、表１中の架橋剤の構造を表７に示す。
【０１６６】
【表１】
0005626124.tif 000071
【０１６７】
【表２】
0005626124.tif 000072
【０１６８】
【表３】
0005626124.tif 000073
【０１６９】
【表４】
0005626124.tif 000074
【０１７０】
【表５】
0005626124.tif 000075
【０１７１】
【表６】
0005626124.tif 000076
【０１７２】
【表７】
0005626124.tif 000077
【０１７３】
なお、上記表１，２中に示した溶剤は以下の通りである。
ＰＧＭＥＡ：プロピレングリコールモノメチルエーテルアセテート
ＣｙＨＯ：シクロヘキサノン
ＧＢＬ：γ−ブチロラクトン
【０１７４】
また、アルカリ可溶型界面活性剤ＳＦ−１（５．０質量部）と界面活性剤Ａ（０．１質量部）を表１及び表２中に示したいずれのレジスト組成物にも添加した。アルカリ可溶型界面活性剤ＳＦ−１及び界面活性剤Ａの構造を以下に示す。
アルカリ可溶型界面活性剤ＳＦ−１（特開２００８−１２２９３２号公報記載の化合物）：ポリ（メタクリル酸３，３，３−トリフルオロ−２−ヒドロキシ−１，１−ジメチル−２−トリフルオロメチルプロピル・メタクリル酸１，１，１−トリフルオロ−２−ヒドロキシ−６−メチル−２−トリフルオロメチルヘプタ−４−イル共重合物）（下記式）
【化７０】
0005626124.tif 000078
界面活性剤Ａ：３−メチル−３−（２，２，２−トリフルオロエトキシメチル）オキセタン・テトラヒドロフラン・２，２−ジメチル−１，３−プロパンジオール共重合物（オムノバ社製）（下記式）
【化７１】
0005626124.tif 000079
【０１７５】
アルカリ可溶性保護膜形成用組成物の調製
下記に示した組成で、樹脂（ＴＣ用ポリマー１）、有機溶剤を混合、溶解後にそれらをテフロン（登録商標）製フィルター（孔径０．２μｍ）で濾過し、保護膜形成用組成物（ＴＣ−１）を調製した。
ＴＣ−１
混合組成：ＴＣ用ポリマー１（１００質量部）、イソアミルエーテル（２，６００質量部）、２−メチル−１−ブタノール（２６０質量部）
【化７２】
0005626124.tif 000080
【０１７６】
［実施例１〜２３、比較例１〜８］
耐エッチング性評価
［評価方法］
ＨＭＤＳ（ヘキサメチルジシラザン）気相中で表面処理（９０℃、６０秒間）したシリコンウエハー上に、上記表１，２に示したレジスト組成物をスピンコーティングし、ホットプレートを用いて１００℃で６０秒間ベーク（ＰＡＢ）し、レジスト膜の厚みを１００ｎｍにした。その後、ＡｒＦエキシマレーザースキャナー（（株）ニコン製、ＮＳＲ−３０７Ｅ、ＮＡ０．８５）にてウエハー全面をオープンフレーム露光した。その際の露光量は、脱保護反応に十分な量の酸が光酸発生剤から生じるように、５０ｍＪ／ｃｍ2とした。その後、１２０℃で６０秒間ベーク（ＰＥＢ）を施すことにより、レジスト膜を形成するベース樹脂を脱保護状態に変えた。ベース樹脂が脱保護された部分はネガ型現像における不溶部に相当する。露光・ＰＥＢ処理によるレジスト膜厚減少量の処理前膜厚に対する比率を求めＰＥＢシュリンク量（％）とした。ＰＥＢシュリンク量が小さい方がドライエッチング加工時に必要とされる十分な膜厚を確保でき、あるいは初期膜厚を薄膜化できることで解像性において有利となることから好ましい。次にこれをドライエッチャー（東京エレクトロン（株）製、ＣＦ4／ＣＨＦ3ガス）を用いて耐エッチング性評価を行った。１分間当たりの膜厚変化量を求め、エッチレート（ｎｍ／ｍｉｎ）とした。エッチレートが低いほど、基板加工後の寸法変化やラフネスが抑制されることから好ましい。
【０１７７】
［評価結果］
下記表８に各レジスト組成物のＰＥＢ処理温度とＰＥＢシュリンク量及びエッチレートを記載した。また、下記表９に比較例のレジスト組成物の評価結果を記載した。
【０１７８】
【表８】
0005626124.tif 000081
【０１７９】
【表９】
0005626124.tif 000082
【０１８０】
上記結果の通り、本発明のレジスト組成物は、ＰＥＢシュリンク量が小さく、同時に、脱保護状態におけるエッチレートも低いことが確かめられた。
【０１８１】
［実施例２４〜４８、比較例９〜１８］
パターニング評価（１）トレンチパターンの形成
［評価方法］
上記表１に示したレジスト組成物を、シリコンウエハーに信越化学工業（株）製スピンオンカーボン膜ＯＤＬ−５０（カーボンの含有量が８０質量％）を２００ｎｍ、その上に珪素含有スピンオンハードマスクＳＨＢ−Ａ９４１（珪素の含有量が４３質量％）を３５ｎｍの膜厚で成膜したトライレイヤープロセス用の基板上にスピンコーティングし、ホットプレートを用いて１００℃で６０秒間ベーク（ＰＡＢ）し、レジスト膜の厚みを１００ｎｍにした。下記表１０の実施例２７、下記表１１の比較例１０ではレジスト膜の上に更に保護膜形成用組成物ＴＣ−１をスピンコーティングし、９０℃で６０秒間ベークし、保護膜の厚みを５０ｎｍにした。
これをＡｒＦエキシマレーザー液浸スキャナー（（株）ニコン製、ＮＳＲ−６１０Ｃ、ＮＡ１．３０、σ０．９８／０．７８、クロスポール開口６０度、Ａｚｉｍｕｔｈａｌｌｙ偏光照明、６％ハーフトーン位相シフトマスク）を用いて露光量を変化させながら露光を行い、その後任意の温度にて６０秒間ベーク（ＰＥＢ）し、その後現像したが、マスク上のデザイン及び現像条件について下記に記載の４種（Ｐｒｏｃｅｓｓ−１〜４）の条件を用意した。
［Ｐｒｏｃｅｓｓ−１］
マスク上デザイン（１／４倍縮小投影露光のためマスク上実寸法は４倍）：６０ｎｍライン／１６０ｎｍピッチ（ライン部分が遮光部）。
現像条件：酢酸ブチルを現像液とし、３０秒間現像。その後ジイソアミルエーテルでリンス。
［Ｐｒｏｃｅｓｓ−２］
マスク上デザイン（１／４倍縮小投影露光のためマスク上実寸法は４倍）：６０ｎｍライン／１６０ｎｍピッチ（ライン部分が遮光部）。
現像条件：２−ヘプタノンを現像液とし、３０秒間現像。その後ジイソアミルエーテルでリンス。
［Ｐｒｏｃｅｓｓ−３］
マスク上デザイン（１／４倍縮小投影露光のためマスク上実寸法は４倍）：６０ｎｍライン／１６０ｎｍピッチ（ライン部分が遮光部）。
現像条件：酢酸ブチル／安息香酸メチルの質量比１：１混合溶剤を現像液とし、３０秒間現像。その後ジイソアミルエーテルでリンス。
［Ｐｒｏｃｅｓｓ−４］
マスク上デザイン（１／４倍縮小投影露光のためマスク上実寸法は４倍）：６０ｎｍトレンチ／１６０ｎｍピッチ（トレンチ部分が光透過部）。
現像条件：２．３８質量％テトラメチルアンモニウムヒドロキシド水溶液を現像液とし、３０秒間現像。その後純水でリンス。
【０１８２】
上記Ｐｒｏｃｅｓｓ−１〜３は本発明の有機溶剤ネガ現像ラインパターン反転によるトレンチ形成方法であり、Ｐｒｏｃｅｓｓ−４は比較例として実施したアルカリ現像液によるトレンチ形成方法に相当する。
【０１８３】
作製したレジストパターンを電子顕微鏡にて観察し、トレンチ寸法幅が５０ｎｍとなる露光量を最適露光量（Ｅｏｐ、ｍＪ／ｃｍ2）とした。次に目標寸法との寸法差が５ｎｍ以内となる露光量範囲を調べ、許容露光量範囲とし、（［許容露光量範囲］／［最適露光量］）×１００＝［露光量余裕度（ＥＬ：％）］を求めた（数値が大きいほど良好）。
【０１８４】
［評価結果］
本発明のパターン形成方法の実施例として、レジスト組成物、評価条件及び評価結果を下記表１０に示す。また、比較例のレジスト組成物、評価条件及び評価結果を下記表１１に示す。
【０１８５】
【表１０】
0005626124.tif 000083
【０１８６】
【表１１】
0005626124.tif 000084
【０１８７】
上記結果より、本発明に係るレジスト組成物を用い、有機溶剤ネガ現像により形成したトレンチパターンが、広いＥＬマージンを示すことがわかった。また、比較例１７のように、本発明に係るレジスト組成物を用いてアルカリ水溶液ポジ現像と組み合わせた場合は、解像性が劣ることがわかった。
【０１８８】
［実施例４９〜７３、比較例１９〜２８］
パターニング評価（２）ホールパターンの形成
［評価方法］
上記表１に示したレジスト組成物を、シリコンウエハーに信越化学工業（株）製スピンオンカーボン膜ＯＤＬ−５０（カーボンの含有量が８０質量％）を２００ｎｍ、その上に珪素含有スピンオンハードマスクＳＨＢ−Ａ９４１（珪素の含有量が４３質量％）を３５ｎｍの膜厚で成膜したトライレイヤープロセス用の基板上にスピンコーティングし、ホットプレートを用いて１００℃で６０秒間ベーク（ＰＡＢ）し、レジスト膜の厚みを１００ｎｍにした。下記表１２の実施例５２、下記表１３の比較例２０ではレジスト膜の上に更に保護膜形成用組成物ＴＣ−１をスピンコーティングし、９０℃で６０秒間ベークし、保護膜の厚みを５０ｎｍにした。
これをＡｒＦエキシマレーザー液浸スキャナー（（株）ニコン製、ＮＳＲ−６１０Ｃ）により任意の照明条件にて１回もしくは連続の２回露光を行い、その後任意の温度にて６０秒間ベーク（ＰＥＢ）し、その後現像した。露光照明条件及び６％ハーフトーン位相シフトマスク上のデザイン及び現像条件について下記に記載の４種（Ｐｒｏｃｅｓｓ−５〜８）の条件を用意した。
［Ｐｒｏｃｅｓｓ−５］
露光照明条件：ＮＡ１．３０、σ０．９８／０．７８、クロスポール開口２０度、Ａｚｉｍｕｔｈａｌｌｙ偏光。
マスク上デザイン（１／４倍縮小投影露光のためマスク上実寸法は４倍）：６０ｎｍドット／９０ｎｍピッチ、及び５５ｎｍドット／８０ｎｍピッチ（ドット部分が遮光部）。
現像条件：酢酸ブチルを現像液とし、３０秒間現像。その後ジイソアミルエーテルでリンス。ドット位置にホールパターンを形成。
［Ｐｒｏｃｅｓｓ−６］
露光照明条件：ＮＡ１．３０、σ０．９８／０．７８、クロスポール開口２０度、Ａｚｉｍｕｔｈａｌｌｙ偏光。
マスク上デザイン（１／４倍縮小投影露光のためマスク上実寸法は４倍）：２０ｎｍライン／９０ｎｍピッチ、及び１５ｎｍライン／８０ｎｍピッチの格子状マスク（格子形成のライン部分が遮光部）。
現像条件：酢酸ブチルを現像液とし、３０秒間現像。その後ジイソアミルエーテルでリンス。格子点にホールパターンを形成。
［Ｐｒｏｃｅｓｓ−７］
露光照明条件：ＮＡ１．３０、σ０．９８／０．７８、Ａｚｉｍｕｔｈａｌｌｙ偏光での連続２回露光。露光１回目はＸダイポール開口２０度、露光２回目はＹダイポール開口２０度。ここでＸ方向とＹ方向は角度９０度異なる。
マスク上デザイン（１／４倍縮小投影露光のためマスク上実寸法は４倍）：露光１回目はＸ方向繰り返しライン、露光２回目はＹ方向繰り返しラインであり、それぞれ４５ｎｍライン／９０ｎｍピッチ及び４０ｎｍライン／８０ｎｍピッチ。露光１回目と２回目とでライン／ピッチの寸法が同一のパターンが交差するように露光。
現像条件：酢酸ブチルを現像液とし、３０秒間現像。その後４−メチル−２−ペンタノールでリンス。２回の露光のラインの交差点にホールパターンを形成。
［Ｐｒｏｃｅｓｓ−８］
露光照明条件：ＮＡ１．３０、σ０．９８／０．７８、クロスポール開口２０度、Ａｚｉｍｕｔｈａｌｌｙ偏光。
マスク上デザイン（１／４倍縮小投影露光のためマスク上実寸法は４倍）：６０ｎｍホール／９０ｎｍピッチ、及び５５ｎｍホール／８０ｎｍピッチ（四角ホール、ホール部分が光透過部）。
現像条件：２．３８質量％テトラメチルアンモニウムヒドロキシド水溶液を現像液とし、３０秒間現像。その後純水でリンス。ホール位置にホールパターンを形成。
【０１８９】
上記Ｐｒｏｃｅｓｓ−５〜７は本発明の有機溶剤ネガ現像によるホールパターン形成方法であり、Ｐｒｏｃｅｓｓ−５はドットパターンの反転による方法、Ｐｒｏｃｅｓｓ−６は格子の交点にパターンを形成する方法、Ｐｒｏｃｅｓｓ−７はライン交差２回露光による方法である。また、Ｐｒｏｃｅｓｓ−８は比較例として実施したアルカリ現像液によるホールパターン形成方法に相当する。
【０１９０】
作製したレジストパターンを電子顕微鏡にて観察、９０ｎｍピッチにおいてホール径４５ｎｍとなる露光量を最適露光量（Ｅｏｐ、ｍＪ／ｃｍ2）とし、最適露光量においてフォーカスオフセット値の異なるパターンを観察し、目標寸法との寸法差が５ｎｍ以内となるフォーカス範囲を求め、焦点深度（ＤＯＦ、ｎｍ）とした（数値が大きいほど良好）。
【０１９１】
［評価結果］
本発明のパターン形成方法の実施例として、レジスト組成物、評価条件及び評価結果を下記表１２に示す。また、比較例のレジスト組成物、評価条件及び評価結果を下記表１３に示す。
【０１９２】
【表１２】
0005626124.tif 000085
【０１９３】
【表１３】
0005626124.tif 000086
【０１９４】
上記結果より、本発明に係るレジスト組成物を用い、有機溶剤ネガ現像により形成したホールパターンが、広いＤＯＦマージンを示すことがわかった。また、比較例２７のように、本発明に係るレジスト組成物を用いてアルカリ水溶液ポジ現像と組み合わせた場合は、解像性が劣ることがわかった。
【０１９５】
以上の結果より、本発明のパターン形成方法が、微細なトレンチパターンやホールパターンの解像性、具体的にはＥＬマージンやＤＯＦマージンを向上させるとともに、ＰＥＢシュリンク、即ち脱保護に伴うレジスト膜厚減少を抑制し、更に耐エッチング性も両立できることが確認された。
【０１９６】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【符号の説明】
【０１９７】
１０  基板
２０  被加工層
３０  中間介在層
４０  レジスト膜
５０  露光
【図１】
0005626124.tif 000095
【図９】
0005626124.tif 000096
【図１１】
0005626124.tif 000097
【図１３】
0005626124.tif 000098
【図２】
0005626124.tif 000099
【図３】
0005626124.tif 000100
【図４】
0005626124.tif 000101
【図５】
0005626124.tif 000102
【図６】
0005626124.tif 000103
【図７】
0005626124.tif 000104
【図８】
0005626124.tif 000105
【図１０】
0005626124.tif 000106
【図１２】
0005626124.tif 000107
【図１４】
0005626124.tif 000108
【図１５】
0005626124.tif 000109
【図１６】
0005626124.tif 000110
【図１７】
0005626124.tif 000111